"式1で表される構成単位を含む高分子化合物。[式1中、R1及びR2は、それぞれ独立に、非置換のアルキル基を表す。R3及びR4は、それぞれ独立に、非置換のアルキル基以外の基を表す。R5及びR6は、それぞれ独立に、非置換若しくは置換のアルキル基、非置換若しくは置換のアルコキシ基、又は、非置換若しくは置換のアリール基を表す。a及びbはそれぞれ独立に、0~4の整数を表す。c及びdはそれぞれ独立に、0~3の整数を表す。R3、R4、R5及びR6がそれぞれ複数存在する場合、それらはそれぞれ同一であっても異なっていてもよい。]式1で表される構成単位が、式2で表される構成単位である、請求項1に記載の高分子化合物。[式2中、R7及びR8はそれぞれ独立に、非置換のアルキル基を表す。]式2で表される構成単位が、式3で表される構成単位、式4で表される構成単位、式5で表される構成単位、式3Aで表される構成単位、式4Aで表される構成単位、又は式5Aで表される構成単位である、請求項2に記載の高分子化合物。[式3、4、5、3A、4A及び5A中、R7及びR8は、前記と同じ意味である。]式1で表される構成単位が、式2Aで表される構成単位である、請求項1に記載の高分子化合物。[式2A中、R3及びR4は、前記と同じ意味である。R7及びR8は、それぞれ独立に、非置換のアルキル基を表す。a1及びb1は、それぞれ独立に、1~4の整数を表す。R3及びR4がそれぞれ複数存在する場合、それらはそれぞれ同一であっても異なっていてもよい。]さらに、式6で表される構成単位及び式7で表される構成単位からなる群から選ばれる1種以上の構成単位を含む、請求項1~4のいずれか一項に記載の高分子化合物。[式6中、Ar1は、非置換若しくは置換のアリーレン基、又は、非置換若しくは置換の2価の複素環基を表す。式7中、Ar2、Ar3及びAr4は、それぞれ独立に、非置換若しくは置換のアリーレン基、非置換若しくは置換の2価の芳香族複素環基、又は、2個の芳香環が単結合で連結した非置換若しくは置換の2価の基を表す。RA及びRBはそれぞれ独立に、水素原子、非置換若しくは置換のアルキル基、非置換若しくは置換のアリール基、又は、非置換若しくは置換の1価の複素環基を表す。eは0又は1である。]式6で表される構成単位が、式8で表される構成単位、式9で表される構成単位又は式10で表される構成単位である、請求項5に記載の高分子化合物。[式8中、R9は、非置換のアルキル基、非置換のアルコキシ基、非置換のアリール基、非置換のアルキルアリール基、非置換のアルコキシアリール基、又は、非置換のアルコキシカルボニルアリール基を表す。fは、0~4の整数を表す。R9が複数存在する場合、それらは同一であっても異なっていてもよい。式9中、R10及びR11は、それぞれ独立に、非置換のアルキル基、非置換のアルコキシ基、非置換のアリール基、非置換のアルコキシアリール基、又は、非置換のアルコキシカルボニルアリール基を表す。式10中、R12は、非置換のアルキル基、非置換のアリール基、非置換のアルキルアリール基、非置換のアルコキシアリール基、又は、非置換のアルコキシカルボニルアリール基を表す。Xは単結合、-O-、-S-、又は、-CRc2-である。Rcは、非置換のアルキル基、非置換のアリール基、非置換のアルキルアリール基、又は、非置換のアルコキシアリール基を表し、2つのRcは同一であっても異なっていてもよい。]式7で表される構成単位が、式14で表される構成単位である、請求項5又は6に記載の高分子化合物。[式7中、Ar4は前記と同じ意味である。RD及びREは、それぞれ独立に、非置換のアルキル基、非置換のアルコキシ基、非置換のアリール基、非置換のアルキルアリール基、非置換のアルコキシアリール基、又は、非置換のアルコキシカルボニル基を表す。h及びiは、それぞれ独立に、0~5の整数を表す。RD及びREがそれぞれ複数存在する場合、それらはそれぞれ同一であっても異なっていてもよい。eは0又は1である。]さらに、式11で表される構成単位、式12で表される構成単位、及び、式13で表される構成単位からなる群から選ばれる1種以上の構成単位を含む、請求項1~7のいずれか一項に記載の高分子化合物。[式11中、R13及びR13’は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式12中、R14、R15、R16、R17、R18及びR19は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式13中、R20は、非置換のアルキル基、非置換のアルコキシ基、非置換のアリール基、アルキルアリール基、非置換のアルコキシアリール基、又は、非置換のアルコキシカルボニルアリール基を表す。gは0~5の整数を表す。R20が複数存在する場合、それらは、同一であっても異なっていてもよい。]式1で表される構成単位と、式8で表される構成単位、式9で表される構成単位、式10で表される構成単位、及び、式14で表される構成単位からなる群から選ばれる少なくとも一種の構成単位と、からなる、請求項7に記載の高分子化合物。式1で表される構成単位と、式8で表される構成単位、式9で表される構成単位、式10で表される構成単位、及び、式14で表される構成単位からなる群から選ばれる少なくとも一種の構成単位と、式11で表される構成単位、式12で表される構成単位、及び、式13で表される構成単位からなる群から選ばれる少なくとも一種の構成単位と、からなる、請求項8に記載の高分子化合物。正孔輸送材料、電子輸送材料及び発光材料からなる群から選ばれる少なくとも1種の材料と、請求項1~10のいずれか一項に記載の高分子化合物と、を含有する組成物。前記発光材料が、三重項発光錯体である、請求項11に記載の組成物。請求項1~10のいずれか一項に記載の高分子化合物と、溶媒と、を含有する組成物。請求項1~10のいずれか一項に記載の高分子化合物を含有する薄膜。陽極及び陰極からなる電極と、前記電極間に設けられた、請求項1~10のいずれか一項に高分子化合物を含有する層と、を備える発光素子。しかし、上記の高分子化合物は、発光素子の作製に用いた場合に、得られる発光素子の輝度寿命が十分ではない。そこで、本発明は、発光素子に用いた場合に、得られる発光素子の輝度寿命が優れたものとなる高分子化合物を提供することを目的とする。上記目的を達成するため、本発明は第1に、式1で表される構成単位を含む高分子化合物を提供する。[式1中、R1及びR2は、それぞれ独立に、非置換のアルキル基を表す。R3及びR4は、それぞれ独立に、非置換のアルキル基以外の基を表す。R5及びR6は、それぞれ独立に、非置換若しくは置換のアルキル基、非置換若しくは置換のアルコキシ基、又は、非置換若しくは置換のアリール基を表す。a及びbはそれぞれ独立に、0~4の整数を表す。c及びdはそれぞれ独立に、0~3の整数を表す。R3、R4、R5及びR6がそれぞれ複数存在する場合、それらはそれぞれ同一であっても異なっていてもよい。]式1で表される構成単位は、式2で表される構成単位であると好ましい。[式2中、R7及びR8はそれぞれ独立に、非置換のアルキル基を表す。]また、式2で表される構成単位は、式3で表される構成単位、式4で表される構成単位、式5で表される構成単位、式3Aで表される構成単位、式4Aで表される構成単位、又は式5Aで表される構成単位であると好適である。[式3、4、5、3A、4A及び5A中、R7及びR8は、前記と同じ意味である。]また、式1で表される構成単位は、式2Aで表される構成単位であっても好ましい。[式2A中、R3及びR4は、前記と同じ意味である。R7及びR8は、それぞれ独立に、非置換のアルキル基を表す。a1及びb1は、それぞれ独立に、1~4の整数を表す。R3及びR4がそれぞれ複数存在する場合、それらはそれぞれ同一であっても異なっていてもよい。]本発明の高分子化合物は、さらに、式6で表される構成単位及び式7で表される構成単位からなる群から選ばれる1種以上の構成単位を含むと好ましい。[式6中、Ar1は、非置換若しくは置換のアリーレン基、又は、非置換若しくは置換の2価の複素環基を表す。式7中、Ar2、Ar3及びAr4は、それぞれ独立に、非置換若しくは置換のアリーレン基、非置換若しくは置換の2価の芳香族複素環基、又は、2個の芳香環が単結合で連結した非置換若しくは置換の2価の基を表す。RA及びRBはそれぞれ独立に、水素原子、非置換若しくは置換のアルキル基、非置換若しくは置換のアリール基、又は、非置換若しくは置換の1価の複素環基を表す。eは0又は1である。]特に、式6で表される構成単位が、式8で表される構成単位、式9で表される構成単位又は式10で表される構成単位であると好適である。[式8中、R9は、非置換のアルキル基、非置換のアルコキシ基、非置換のアリール基、非置換のアルキルアリール基、非置換のアルコキシアリール基、又は、非置換のアルコキシカルボニルアリール基を表す。fは、0~4の整数を表す。R9が複数存在する場合、それらは同一であっても異なっていてもよい。式9中、R10及びR11は、それぞれ独立に、非置換のアルキル基、非置換のアルコキシ基、非置換のアリール基、非置換のアルコキシアリール基、又は、非置換のアルコキシカルボニルアリール基を表す。式10中、R12は、非置換のアルキル基、非置換のアリール基、非置換のアルキルアリール基、非置換のアルコキシアリール基、又は、非置換のアルコキシカルボニルアリール基を表す。Xは単結合、-O-、-S-、又は、-CRc2-である。Rcは、非置換のアルキル基、非置換のアリール基、非置換のアルキルアリール基、又は、非置換のアルコキシアリール基を表し、2つのRcは同一であっても異なっていてもよい。]また、式7で表される構成単位は、式14で表される構成単位であると好ましい。[式7中、Ar4は前記と同じ意味である。RD及びREは、それぞれ独立に、非置換のアルキル基、非置換のアルコキシ基、非置換のアリール基、非置換のアルキルアリール基、非置換のアルコキシアリール基、又は、非置換のアルコキシカルボニル基を表す。h及びiは、それぞれ独立に、0~5の整数を表す。RD及びREがそれぞれ複数存在する場合、それらはそれぞれ同一であっても異なっていてもよい。eは0又は1である。]本発明の高分子化合物は、さらに、式11で表される構成単位、式12で表される構成単位、及び、式13で表される構成単位からなる群から選ばれる1種以上の構成単位を含むと一層好ましい。[式11中、R13及びR13’は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式12中、R14、R15、R16、R17、R18及びR19は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式13中、R20は、非置換のアルキル基、非置換のアルコキシ基、非置換のアリール基、アルキルアリール基、非置換のアルコキシアリール基、又は、非置換のアルコキシカルボニルアリール基を表す。gは0~5の整数を表す。R20が複数存在する場合、それらは、同一であっても異なっていてもよい。]上記の観点から、本発明の高分子化合物は、式1で表される構成単位と、式8で表される構成単位、式9で表される構成単位、式10で表される構成単位、及び、式14で表される構成単位からなる群から選ばれる少なくとも一種の構成単位とからなるものであると好適である。また、本発明の高分子化合物は、式1で表される構成単位と、式8で表される構成単位、式9で表される構成単位、式10で表される構成単位、及び、式14で表される構成単位からなる群から選ばれる少なくとも一種の構成単位と、式11で表される構成単位、式12で表される構成単位、及び、式13で表される構成単位からなる群から選ばれる少なくとも一種の構成単位とからなるものであっても好ましい。本発明は第2に、正孔輸送材料、電子輸送材料及び発光材料からなる群から選ばれる少なくとも1種の材料と、上記本発明の高分子化合物とを含有する組成物、並びに、上記本発明の高分子化合物と溶媒とを含有する組成物を提供する。発光材料は、三重項発光錯体であると好ましい。本発明は第3に、上記本発明の高分子化合物を含有する薄膜を提供する。本発明は第4に、陽極及び陰極からなる電極と、これらの電極間に設けられた、上記本発明の高分子化合物を含有する層とを備える発光素子を提供する。本発明の高分子化合物は、上述した特定の構造を有することにより、発光素子の作製に用いた場合に、得られる発光素子の輝度寿命が優れたものである。そのため、本発明の高分子化合物は、例えば、発光材料、電荷輸送材料等の電子部品材料として有用である。したがって、本発明の高分子化合物及び発光素子は、液晶ディスプレイのバックライト、照明用としての曲面状や平面状の光源、セグメントタイプの表示素子、ドットマトリックスのフラットパネルディスプレイ等に有用である。以下、本発明の好適な実施形態について説明する。まず、本明細書で用いられる用語について説明する。構成単位とは、高分子化合物中に1個以上存在する単位を意味する。n価の複素環基nは1又は2であるとは、複素環式化合物特に、芳香族性をもつ複素環式化合物からn個の水素原子を除いてなる基を意味する。複素環式化合物とは、環式構造を持つ有機化合物のうち、環を構成する元素が炭素原子だけでなく、酸素原子、硫黄原子、窒素原子、燐原子、ホウ素原子等のヘテロ原子を環内に含む化合物を意味する。アリーレン基とは、芳香族炭化水素から水素原子2個を除いてなる原子団を意味する。アリール基とは、芳香族炭化水素から水素原子1個を除いてなる原子団を意味し、縮合環を持つ基、独立したベンゼン環又は縮合環2個以上が直接結合した基を含む。[高分子化合物]以下、好適な実施形態に係る高分子化合物について説明する。式1で表される構成単位本発明の高分子化合物は、式1で表される構成単位を含む。式1中、R1及びR2は、それぞれ独立に、非置換のアルキル基を表す。非置換のアルキル基は、直鎖、分岐又は環状のいずれでもよい。非置換のアルキル基の炭素数は、通常1~20であり、好ましくは1~15であり、より好ましくは3~10であり、更に好ましくは4~8である。非置換のアルキル基としては、メチル基、エチル基、n-プロピル基、イソプロピル基、n-ブチル基、イソブチル基、tert-ブチル基、n-ペンチル基、イソアミル基、n-ヘキシル基、シクロヘキシル基、n-ヘプチル基、n-オクチル基、2-エチルヘキシル基、n-ノニル基、n-デシル基、3,7-ジメチルオクチル基、ラウリル基等が挙げられる。高分子化合物の有機溶媒への溶解性と耐熱性とのバランスがよくなるので、メチル基、エチル基、n-プロピル基、イソプロピル基、n-ブチル基、イソブチル基、tert-ブチル基、n-ペンチル基、イソアミル基、n-ヘキシル基、n-オクチル基、2-エチルヘキシル基、3,7-ジメチルオクチル基が好ましく、n-ブチル基、イソブチル基、tert-ブチル基、n-ペンチル基、イソアミル基、n-ヘキシル基、n-オクチル基、2-エチルヘキシル基、3,7-ジメチルオクチル基がより好ましい。式1中、R3及びR4は、それぞれ独立に、非置換のアルキル基以外の基を表す。この非置換のアルキル基以外の基は、好ましくは、非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、非置換のアルコキシカルボニル基、非置換のカルボキシル基、シアノ基である。より好ましくは、置換のアルキル基、非置換若しくは置換のアルコキシ基、非置換若しくは置換のアリール基、非置換若しくは置換の1価の複素環基、非置換のアルコキシカルボニル基であり、更に好ましくは、非置換若しくは置換のアルコキシ基、非置換若しくは置換のアリール基、非置換のアルコキシカルボニル基であり、特に好ましくは、置換のアリール基である。非置換若しくは置換のアルコキシ基は、直鎖、分岐又は環状のいずれでもよい。その炭素数は、置換基の炭素数を含まないで、通常1~20であり、好ましくは1~15であり、より好ましくは4~10である。非置換若しくは置換のアルコキシ基としては、メトキシ基、エトキシ基、n-プロピルオキシ基、イソプロピルオキシ基、n-ブチルオキシ基、イソブチルオキシ基、tert-ブチルオキシ基、n-ペンチルオキシ基、n-ヘキシルオキシ基、シクロヘキシルオキシ基、n-ヘプチルオキシ基、n-オクチルオキシ基、2-エチルヘキシルオキシ基、n-ノニルオキシ基、n-デシルオキシ基、3,7-ジメチルオクチルオキシ基、ラウリルオキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基、2-メトキシエチルオキシ基、2-エトキシエチルオキシ基等が挙げられる。高分子化合物の有機溶媒への溶解性と耐熱性とのバランスがよくなるので、n-ブチルオキシ基、n-ペンチルオキシ基、n-ヘキシルオキシ基、n-オクチルオキシ基、2-エチルヘキシルオキシ基、n-デシルオキシ基、3,7-ジメチルオクチルオキシ基、2-エトキシエチルオキシ基が好ましい。非置換若しくは置換のアリール基の炭素数は、置換基の炭素数を含まないで、通常6~60であり、好ましくは6~48であり、より好ましくは6~20であり、更に好ましくは6~10である。非置換若しくは置換のアリール基としては、フェニル基、1-ナフチル基、2-ナフチル基、1-アントラセニル基、2-アントラセニル基、9-アントラセニル基、1-ピレニル基、2-ピレニル基、4-ピレニル基、2-ペリレニル基、3-ペリレニル基、2-フルオレニル基、3-フルオレニル基、4-フルオレニル基、1-ビフェニレニル基、2-ビフェニレニル基、2-フェナンスレニル基、9-フェナンスレニル基、2-フェニルフェニル基、3-フェニルフェニル基、4-フェニルフェニル基、及び、これらの基における水素原子が、アルキル基、アルコキシ基、アルキルオキシカルボニル基、アシル基、N,N-ジアルキルアミノ基、N,N-ジアリールアミノ基、シアノ基、ニトロ基、塩素原子、フッ素原子等で置換された基が挙げられる。高分子化合物の有機溶媒への溶解性と耐熱性とのバランスがよくなるので、フェニル基、アルキル基で置換されたフェニル基が好ましい。アルキル基で置換されたフェニル基としては、2-メチルフェニル基、3-メチルフェニル基、4-メチルフェニル基、3-n-ブチルフェニル基、4-n-ブチルフェニル基、4-tert-ブチルフェニル基、3-n-ヘキシルフェニル基、4-n-ヘキシルフェニル基、4-n-オクチルフェニル基、3,5-ジメチルフェニル基、3-n-ヘキシル-5-メチルフェニル基、3,5-ジヘキシルフェニル基等が挙げられる。非置換若しくは置換のアリールオキシ基の炭素数は、置換基の炭素数を含まないで、通常6~60であり、好ましくは7~48である。非置換若しくは置換のアリールオキシ基としては、フェノキシ基、1-ナフチルオキシ基、2-ナフチルオキシ基、1-アントラセニルオキシ基、9-アントラセニルオキシ基、1-ピレニルオキシ基、及び、これらの基における水素原子が、アルキル基、アルコキシ基、アルキルオキシカルボニル基、アシル基、N,N-ジアルキルアミノ基、N,N-ジアリールアミノ基、シアノ基、ニトロ基、塩素原子、フッ素原子等で置換された基が挙げられる。非置換若しくは置換の1価の複素環基の炭素数は、置換基の炭素数を含まないで、通常4~60であり、好ましくは4~20である。非置換若しくは置換の1価の複素環基としては、チエニル基、ピロリル基、フリル基、ピリジル基、ピペリジル基、キノリル基、イソキノリル基、ピリミジル基、トリアジニル基、及び、これらの基における水素原子が、アルキル基、アルコキシ基等で置換された基が挙げられる。なかでも、チエニル基、ピリジル基、キノリル基、イソキノリル基、ピリミジル基、トリアジニル基、及び、これらの基における水素原子が、アルキル基、アルコキシ基で置換された基が好ましく、ピリジル基、ピリミジル基、トリアジニル基、及び、これらの基における水素原子が、アルキル基、アルコキシ基で置換された基がより好ましい。置換のアミノ基は、非置換のアルキル基、非置換若しくは置換のアリール基、及び、非置換若しくは置換の1価の複素環基からなる群から選ばれる1個又は2個の基で置換されたアミノ基が挙げられる。非置換のアルキル基、非置換若しくは置換のアリール基及び非置換若しくは置換の1価の複素環基の定義や例は、上記と同じである。置換のアミノ基の炭素数は、通常1~50であり、好ましくは2~30であり、より好ましくは12~24である。置換のアミノ基としては、メチルアミノ基、ジメチルアミノ基、ジ-n-プロピルアミノ基、ジイソプロピルアミノ基、ジ-n-ブチルアミノ基、ジ-tert-ブチルアミノ基、ジシクロヘキシルアミノ基、ジ-n-オクチルアミノ基、フェニルアミノ基、ジフェニルアミノ基、ジ4-メチルフェニルアミノ基、ジ4-tert-ブチルフェニルアミノ基等が挙げられる。置換のシリル基としては、非置換のアルキル基、非置換若しくは置換のアリール基、及び、非置換若しくは置換の1価の複素環基からなる群から選ばれる1~3個の基で置換されたシリル基が挙げられる。非置換のアルキル基、非置換若しくは置換のアリール基、及び、非置換若しくは置換の1価の複素環基の定義や例は、上記と同じである。置換のシリル基の炭素数は、通常1~60であり、好ましくは3~48である。置換のシリル基としては、トリメチルシリル基、トリエチルシリル基、トリ-n-プロピルシリル基、トリ-イソプロピルシリル基、ジメチル-イソプロピリシリル基、tert-ブチルジメチルシリル基、トリフェニルシリル基、トリ-p-キシリルシリル基、トリベンジルシリル基、ジフェニルメチルシリル基、tert-ブチルジフェニルシリル基、ジメチルフェニルシリル基等が挙げられる。ハロゲン原子としては、フッ素原子、塩素原子、臭素原子、ヨウ素原子が挙げられ、好ましくはフッ素原子である。非置換のアルコキシカルボニル基の炭素数は、通常2~60であり、好ましくは2~10である。非置換のアルコキシカルボニル基としては、メトキシカルボニル基、エトキシカルボニル基、n-プロピルオキシカルボニル基、イソプロピルオキシカルボニル基、n-ブチルオキシカルボニル基、tert-ブチルオキシカルボニル基等が挙げられる。式1中、R5及びR6は、それぞれ独立に、非置換若しくは置換のアルキル基、非置換若しくは置換のアルコキシ基、又は、非置換若しくは置換のアリール基を表す。R5及びR6で表される非置換のアルキル基の定義や例は、R1及びR2で表される非置換のアルキル基の定義や例と同じである。R5及びR6で表される置換のアルキル基は、直鎖、分岐又は環状のいずれでもよい。その炭素数は、置換基の炭素数を含まないで、通常1~20であり、好ましくは1~15であり、より好ましくは1~10である。置換のアルキル基としては、トリフルオロメチル基、ペンタフルオロエチル基、パーフルオロブチル基、パーフルオロヘキシル基、パーフルオロオクチル基等のハロゲン原子で置換されたアルキル基、フェニルメチル基、4-4-ヘキシルフェニルブチル基等のアリール基で置換されたアルキル基、エチルオキシメチル基、エチルオキシエチル基等のアルコキシ基で置換されたアルキル基等が挙げられる。R5及びR6で表される非置換若しくは置換のアルコキシ基、及び、非置換及び置換のアリール基の定義や例は、それぞれ、R3及びR4で表される非置換若しくは置換のアルコキシ基、及び、非置換及び置換のアリール基の定義や例と同じである。式1中、a及びbは、それぞれ独立に、0~4の整数を表し、好ましくは0~2の整数を表し、より好ましくは0又は1を表し、更に好ましくは0を表す。式1中、c及びdは、それぞれ独立に、0~3の整数を表し、好ましくは0又は1を表し、より好ましく0を表す。式1で表される構成単位は、高分子化合物を発光素子の作製に用いた場合の輝度寿命が良好になるので、好ましくは、式2で表される構成単位である。より好ましくは、式3、4、5、3A、4A又は5Aで表される構成単位であり、更に好ましくは、式3、4、3A、4A又は5Aで表される構成単位であり、特に好ましくは、式4、4A又は5Aで表される構成単位であり、とりわけ好ましくは、式4で表される構成単位である。[式2、3、4、5、3A、4A及び5A中、R7及びR8は、それぞれ独立に、非置換のアルキル基を表す。]式2、3、4、5、3A、4A及び5A中のR7及びR8で表される非置換のアルキル基の定義や例は、式1中のR1及びR2で表される非置換のアルキル基の定義や例と同じである。また、式1で表される構成単位は、高分子化合物の耐熱性、及び、得られる発光素子の駆動電圧が良好になるので、好ましくは、式2Aで表される構成単位であってもよい。[式2A中、R3、R4、R7及びR8は、前記と同じ意味である。a1及びb1はそれぞれ独立に、1~4の整数を表す。R3及びR4がそれぞれ複数存在する場合、それらはそれぞれ同一であっても異なっていてもよい。]式2A中のa1及びb1は、それぞれ独立に、1~4の整数を表し、好ましくは1又は2を表し、より好ましくは1を表す。a1及びb1が共に1を表すことが特に好ましい。式1で表される構成単位としては、得られる発光素子の輝度寿命の観点からは、以下の式1A-1~1A-6、式1B-1~1B-19、式1C-1~1C-8、式1D-1~1D-6、式1E-1~1E-4、式1F-1~1F-5、式1G-1~1G-12、式1H-1~1H-9で表される構成単位が好ましい。なかでも、以下の式1A-1~1A-6、式1B-1~1B-19、式1C-1~1C-8、式1D-1~1D-6、式1E-1~1E-4、式1F-1~1F-5、式1G-1~1G-12で表される構成単位がより好ましく、以下の式1A-1~1A-6、式1B-1~1B-19、式1C-1~1C-8、式1D-1~1D-6、式1E-1~1E-4、式1F-1~1F-5で表される構成単位が更に好ましい。さらに、以下の式1A-1~1A-6、式1B-1~1B-19、式1D-1~1D-6、式1E-1~1E-4、式1F-1~1F-5で表される構成単位が特に好ましく、以下の式1B-1~1B-19、式1E-1~1E-4、式1F-1~1F-5で表される構成単位がとりわけ好ましく、以下の式1B-1~1B-19で表される構成単位が殊更に好ましい。また、式1で表される構成単位としては、高分子化合物の耐熱性や得られる発光素子の駆動電圧の観点からは、以下の式1J-6~1J-30で表される構成単位が好ましい。なかでも、以下の式1J-6~1J-9、式1J-14~1J-17、式1J-20~1J-25で表される構成単位がより好ましく、以下の式1J-14~1J-17、式1J-22~1J-25で表される構成単位が更に好ましい。さらに、以下の式1J-16、式1J-17、式1J-22~1J-25で表される構成単位が特に好ましく、以下の式1J-16、式1J-17で表される構成単位がとりわけ好ましい。本実施形態の高分子化合物は、特に、得られる発光素子の輝度寿命を長くできるので、式1で表される構成単位に加えて、式6で表される構成単位及び式7で表される構成単位からなる群から選ばれる1種以上の構成単位を含むことが好ましい。[式6中、Ar1は、非置換若しくは置換のアリーレン基、又は、非置換若しくは置換の2価の複素環基を表す。式7中、Ar2、Ar3及びAr4は、それぞれ独立に、非置換若しくは置換のアリーレン基、非置換若しくは置換の2価の芳香族複素環基、又は、2個の芳香環が単結合で連結した非置換若しくは置換の2価の基を表す。RA及びRBはそれぞれ独立に、水素原子、非置換若しくは置換のアルキル基、非置換若しくは置換のアリール基、又は、非置換若しくは置換の1価の複素環基を表す。eは0又は1である。式6中、Ar1は、非置換若しくは置換のアリーレン基、又は、非置換若しくは置換の2価の複素環基を表す。但し、式6で表される構成単位は、式1で表される構成単位とは異なる。Ar1で表される非置換若しくは置換のアリーレン基の炭素数は、置換基の炭素数を含まないで、通常6~60であり、好ましくは6~30であり、より好ましくは6~18であり、更に好ましくは6~14である。非置換若しくは置換のアリーレン基としては、1,4-フェニレン基、1,3-フェニレン基、1,2-フェニレン基等の非置換若しくは置換のフェニレン基、1,4-ナフタレンジイル基、1,5-ナフタレンジイル基、2,6-ナフタレンジイル基等の非置換若しくは置換のナフタレンジイル基、1,4-アントラセンジイル基、1,5-アントラセンジイル基、2,6-アントラセンジイル基、9,10-アントラセンジイル基等の非置換若しくは置換のアントラセンジイル基、2,7-フェナントレンジイル基等の非置換若しくは置換のフェナントレンジイル基、1,7-ナフタセンジイル基、2,8-ナフタセンジイル基、5,12-ナフタセンジイル基等の非置換若しくは置換のナフタセンジイル基、2,7-フルオレンジイル基、3,6-フルオレンジイル基等の非置換若しくは置換のフルオレンジイル基、1,6-ピレンジイル基、1,8-ピレンジイル基、2,7-ピレンジイル基、4,9-ピレンジイル基等の非置換若しくは置換のピレンジイル基、3,9-ペリレンジイル基、3,10-ペリレンジイル基等の非置換若しくは置換のペリレンジイル基、2,8-クリセンジイル基、6,12-クリセンジイル基等の非置換若しくは置換のクリセンジイル基、2,7-トリフェニレンジイル基、2,11-トリフェニレンジイル基等の非置換若しくは置換のトリフェニレンジイル基等が挙げられる。好ましくは、非置換若しくは置換のフェニレン基、非置換若しくは置換のナフタレンジイル基、非置換若しくは置換のフルオレンジイル基、非置換若しくは置換のピレンジイル基であり、より好ましくは、非置換若しくは置換のフェニレン基、非置換若しくは置換のフルオレンジイル基である。Ar1で表される非置換若しくは置換の2価の芳香族複素環基の炭素数は、置換基の炭素数を含まないで、通常4~60であり、好ましくは4~30であり、より好ましくは5~22であり、特に好ましくは5~12である。非置換若しくは置換の2価の芳香族複素環基としては、2,5-ピリジンジイル基、2,6-ピリジンジイル基等の非置換若しくは置換のピリジンジイル基、2,5-フランジイル基等の非置換若しくは置換のフランジイル基、2,6-キノリンジイル基等の非置換若しくは置換のキノリンジイル基、1,4-イソキノリンジイル基、1,5-イソキノリンジイル基等の非置換若しくは置換のイソキノリンジイル基、5,8-キノキサリンジイル基等の非置換若しくは置換のキノキサリンジイル基、2,7-カルバゾールジイル基、3,6-カルバゾールジイル基等の非置換若しくは置換のカルバゾールジイル基、3,7-フェノキサジンジイル基等の非置換若しくは置換のフェノキサジンジイル基、3,7-フェノチアジンジイル基等の非置換若しくは置換のフェノチアジンジイル基、2,7-ジベンゾシロールジイル基等の非置換若しくは置換のジベンゾシロールジイル基、2,5-チオフェンジイル基等の非置換若しくは置換のチオフェンジイル基、3,7-ジベンゾボロールジイル基などの非置換若しくは置換のジベンゾボロール基等が挙げられる。好ましくは、非置換若しくは置換のカルバゾールジイル基、非置換若しくは置換のフェノキサジンジイル基であり、より好ましくは、非置換若しくは置換のフェノキサジンジイル基である。アリーレン基や2価の芳香族複素環基が置換基を有する場合、この置換基は、好ましくは、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、非置換のアルコキシカルボニル基、非置換のカルボキシル基、シアノ基である。より好ましくは、非置換のアルキル基、非置換のアルコキシ基、非置換のアリール基、非置換のアルキルアリール基、非置換のアルコキシアリール基、非置換のアルコキシカルボニルアリール基である。上記の置換基となり得る非置換若しくは置換のアルキル基の定義や例は、R5及びR6で表される非置換若しくは置換のアルキル基の定義や例と同じである。置換基となり得る非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、アルコキシカルボニル基の定義や例は、それぞれ、R3及びR4で表される非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、アルコキシカルボニル基の定義や例と同じである。式6で表される構成単位は、得られる発光素子の輝度寿命を長くできるので、好ましくは、式8、9又は10で表される構成単位である。[式8中、R9は、非置換のアルキル基、非置換のアルコキシ基、非置換のアリール基、非置換のアルキルアリール基、非置換のアルコキシアリール基、又は、非置換のアルコキシカルボニルアリール基を表す。fは、0~4の整数を表す。R9が複数存在する場合、それらは同一であっても異なっていてもよい。式9中、R10及びR11は、それぞれ独立に、非置換のアルキル基、非置換のアルコキシ基、非置換のアリール基、非置換のアルコキシアリール基、又は、非置換のアルコキシカルボニルアリール基を表す。式10中、R12は、非置換のアルキル基、非置換のアリール基、非置換のアルキルアリール基、非置換のアルコキシアリール基、又は、非置換のアルコキシカルボニルアリール基を表す。Xは単結合、-O-、-S-、又は、-CRc2-である。Rcは、非置換のアルキル基、非置換のアリール基、非置換のアルキルアリール基、又は、非置換のアルコキシアリール基を表し、2つのRcは同一であっても異なっていてもよい。]式8中、R9は、非置換のアルキル基、非置換のアルコキシ基、非置換のアリール基、非置換のアルキルアリール基、非置換のアルコキシアリール基、又は、非置換のアルコキシカルボニルアリール基を表す。好ましくは、非置換のアルキル基、非置換のアルコキシ基、非置換のアルキルアリール基、非置換のアルコキシアリール基であり、より好ましくは、非置換のアルキル基、非置換のアルコキシ基であり、特に好ましくは、非置換のアルキル基である。R9で表される非置換のアルキル基の定義や例は、R1及びR2で表される非置換のアルキル基の定義や例と同じである。R9で表される非置換のアルコキシ基は、直鎖、分岐又は環状のいずれでもよい。その炭素数は、通常1~20であり、好ましくは1~15であり、より好ましくは4~10である。非置換のアルコキシ基としては、メトキシ基、エトキシ基、n-プロピルオキシ基、イソプロピルオキシ基、n-ブチルオキシ基、イソブチルオキシ基、tert-ブチルオキシ基、n-ペンチルオキシ基、n-ヘキシルオキシ基、シクロヘキシルオキシ基、n-ヘプチルオキシ基、n-オクチルオキシ基、2-エチルヘキシルオキシ基、n-ノニルオキシ基、n-デシルオキシ基、3,7-ジメチルオクチルオキシ基、ラウリルオキシ基等が挙げられる。高分子化合物の有機溶媒への溶解性と耐熱性とのバランスがよくなるので、n-ブチルオキシ基、n-ペンチルオキシ基、n-ヘキシルオキシ基、n-オクチルオキシ基、2-エチルヘキシルオキシ基、n-デシルオキシ基、3,7-ジメチルオクチルオキシ基が好ましい。R9で表される非置換のアリール基は、炭素数が通常6~60であり、好ましくは6~48であり、より好ましくは6~20であり、更に好ましくは6~10である。非置換のアリール基としては、フェニル基、1-ナフチル基、2-ナフチル基、1-アントラセニル基、2-アントラセニル基、9-アントラセニル基、1-ピレニル基、2-ピレニル基、4-ピレニル基、2-ペリレニル基、3-ペリレニル基、2-フルオレニル基、3-フルオレニル基、4-フルオレニル基、1-ビフェニレニル基、2-ビフェニレニル基、2-フェナンスレニル基、9-フェナンスレニル基、2-フェニルフェニル基、3-フェニルフェニル基、4-フェニルフェニル基が挙げられる。R9で表される非置換のアルキルアリール基は、非置換のアリール基が、非置換のアルキル基で置換されてなる基である。例えば、2-メチルフェニル基、3-メチルフェニル基、4-メチルフェニル基、3-n-ブチルフェニル基、4-n-ブチルフェニル基、4-tert-ブチルフェニル基、3-n-ヘキシルフェニル基、4-n-ヘキシルフェニル基、4-n-オクチルフェニル基、3,5-ジメチルフェニル基、4-n-ブチル-2,6-ジメチルフェニル基、4-tert-ブチル-2,6-ジメチルフェニル基等が挙げられる。好ましくは、3-n-ブチルフェニル基、4-n-ブチルフェニル基、4-tert-ブチルフェニル基、3-n-ヘキシルフェニル基、4-n-ヘキシルフェニル基、4-n-オクチルフェニル基、4-n-ブチル-2,6-ジメチルフェニル基、4-tert-ブチル-2,6-ジメチルフェニル基である。R9で表される非置換のアルコキシアリール基は、非置換のアリール基が、非置換のアルコキシ基で置換されてなる基である。例えば、2-メトキシフェニル基、3-メトキシフェニル基、4-メトキシフェニル基、4-n-ブチルオキシフェニル基、3-n-ヘキシルオキシフェニル基、4-n-ヘキシルオキシフェニル基、4-n-オクチルオキシフェニル基等が挙げられる。好ましくは、4-n-ブチルオキシフェニル基、3-n-ヘキシルオキシフェニル基、4-n-ヘキシルオキシフェニル基である。R9で表される非置換のアルコキシカルボニルアリール基は、非置換のアリール基が、R3及びR4で表される非置換のアルコキシカルボニル基で置換されてなる基である。例えば、2-メトキシカルボニルフェニル基、3-メトキシカルボニルフェニル基、4-メトキシカルボニルフェニル基、3-エトキシカルボニルフェニル基、4-エトキシカルボニルフェニル基、3-n-ブトキシカルボニルフェニル基、4-n-ブトキシカルボニルフェニル基が挙げられる。好ましくは、3-エトキシカルボニルフェニル基、4-エトキシカルボニルフェニル基である。式8中、fは0~4の整数を表し、好ましくは0~2の整数を表す。式8で表される構成単位としては、以下の式1K-1~1K-9、式1L-1~1L-12で表される構成単位が挙げられる。式9中、R10及びR11は、それぞれ独立に、非置換のアルキル基、非置換のアルコキシ基、非置換のアリール基、非置換のアルコキシアリール基、又は、非置換のアルコキシカルボニルアリール基を表す。R10及びR11で表される非置換のアルキル基、非置換のアルコキシ基、非置換のアリール基、非置換のアルコキシアリール基、及び、非置換のアルコキシカルボニルアリール基の定義や例は、それぞれ、式8中のR9で表される非置換のアルキル基、非置換のアルコキシ基、非置換のアリール基、非置換のアルコキシアリール基、及び、非置換のアルコキシカルボニルアリール基の定義や例と同じである。式9で表される構成単位としては、以下の式1M-1~1M-18で表される構成単位が挙げられる。式10中、R12は、非置換のアルキル基、非置換のアリール基、アルキルアリール基、非置換のアルコキシアリール基、又は、非置換のアルコキシカルボニルアリール基を表す。非置換のアルキル基、非置換のアリール基、非置換のアルキルアリール基、非置換のアルコキシアリール基、及び、非置換のアルコキシカルボニルアリール基の定義や例は、式8中のR9で表される非置換のアルキル基、非置換のアリール基、非置換のアルキルアリール基、非置換のアルコキシアリール基、及び、非置換のアルコキシカルボニルアリール基の定義や例と同じである。式10中、Xは単結合、-O-、-S-、又は、-CRc2-であり、好ましくは-O-又は-S-であり、より好ましくは-O-である。Rcは、非置換のアルキル基、非置換のアリール基、非置換のアルキルアリール基、又は、非置換のアルコキシアリール基を表す。これらの非置換のアルキル基、非置換のアリール基、非置換のアルキルアリール基、非置換のアルコキシアリール基の定義や例は、式8中のR9で表される非置換のアルキル基、非置換のアリール基、非置換のアルキルアリール基、非置換のアルコキシアリール基の定義や例と同じである。式10で表される構成単位としては、以下の式1N-1~1N-17で表される構成単位が挙げられる。式7中、Ar2、Ar3及びAr4は、それぞれ独立に、非置換若しくは置換のアリーレン基、非置換若しくは置換の2価の芳香族複素環基、又は、2個の芳香環が単結合で連結した非置換若しくは置換の2価の基を表す。Ar2、Ar3及びAr4で表される非置換若しくは置換のアリーレン基の炭素数は、置換基の炭素数を含まないで、通常6~60であり、好ましくは6~30であり、より好ましくは6~18であり、更に好ましくは6~10であり、特に好ましくは6である。非置換のアリーレン基としては、1,3-フェニレン基、1,4-フェニレン基等のフェニレン基、1,4-ナフタレンジイル基、2,6-ナフタレンジイル基等のナフタレンジイル基、9,10-アントラセンジイル基等のアントラセンジイル基、2,7-フェナントレンジイル基等のフェナントレンジイル基、5,12-ナフタセンジイル基等のナフタセンジイル基、2,7-フルオレンジイル基等のフルオレンジイル基、3,8-ペリレンジイル基等のペリレンジイル基、2,8-クリセンジイル基、6,12-クリセンジイル基等のクリセンジイル基が挙げられる。Ar2、Ar3及びAr4で表される非置換若しくは置換の2価の複素環基の炭素数は、置換基の炭素数を含まないで、通常4~60であり、好ましくは4~20であり、より好ましくは4~9であり、更に好ましくは4又は5である。非置換の2価の複素環基としては、N-メチル-2,5-ピロールジイル基等のピロールジイル基、2,5-フランジイル基等のフランジイル基、2,5-ピリジンジイル基、2,6-ピリジンジイル基等のピリジンジイル基、2,4-キノリンジイル基、2,6-キノリンジイル基等のキノリンジイル基、1,4-イソキノリンジイル基、1,5-イソキノリンジイル基等のイソキノリンジイル基、3,7-フェノキサジンジイル基等のフェノキサジンジイル基、3,6-カルバゾールジイル基等のカルバゾールジイル基が挙げられる。Ar2、Ar3及びAr4で表される2個の芳香環が単結合で連結した非置換の2価の基としては、以下の式7A-1~7A-4で表される基が挙げられる。好ましくは式7A-1~7A-3で表される基であり、より好ましくは式7A-1で表される基である。Ar2、Ar3及びAr4が置換基を有する場合、この置換基は、好ましくは、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、非置換のアルコキシカルボニル基、非置換のカルボキシル基、シアノ基である。より好ましくは、非置換のアルキル基、非置換のアルコキシ基、非置換のアリール基、非置換のアルキルアリール基、非置換のアルコキシアリール基、非置換のアルコキシカルボニルアリール基であり、更に好ましくは、非置換のアルキル基、非置換のアルキルアリール基である。非置換若しくは置換のアルキル基の定義や例は、R5及びR6で表される非置換若しくは置換のアルキル基の定義や例と同じである。非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、非置換のアルコキシカルボニル基の定義や例は、それぞれ、R3及びR4で表される非置換若しくは置換のアルコキシ基、非置換若しくは置換のアリール基、非置換若しくは置換のアリールオキシ基、非置換若しくは置換の1価の複素環基、非置換若しくは置換のアミノ基、非置換若しくは置換のシリル基、ハロゲン原子、非置換のアルコキシカルボニル基の定義や例と同じである。Ar2及びAr3は、好ましくは、非置換若しくは置換のアリーレン基であり、より好ましくは、非置換若しくは置換の1,3-フェニレン基、非置換若しくは置換の1,4-フェニレン基、非置換若しくは置換の14-ナフタレンジイル基、非置換若しくは置換の26-ナフタレンジイル基であり、更に好ましくは、非置換若しくは置換の1,4-フェニレン基又は非置換若しくは置換の14-ナフタレンジイル基であり、特に好ましくは、非置換若しくは置換の1,4-フェニレン基である。Ar4は、好ましくは、非置換若しくは置換のアリーレン基、又は、2個の芳香環が単結合で連結した非置換若しくは置換の2価の基であり、より好ましくは、非置換若しくは置換の1,3-フェニレン基、非置換若しくは置換の1,4-フェニレン基、非置換若しくは置換の14-ナフタレンジイル基、非置換若しくは置換の2,7-フルオレンジイル基、非置換若しくは置換の9,10-アントラセンジイル基、非置換若しくは置換の6,12-クリセンジイル基、非置換若しくは置換の式7A-1で表される基である。更に好ましくは、非置換若しくは置換の1,4-フェニレン基、非置換若しくは置換の14-ナフタレンジイル基、非置換若しくは置換の2,7-フルオレンジイル基、9,10-アントラセンジイル基、非置換若しくは置換の式7A-1で表される基であり、特に好ましくは、非置換の1,4-フェニレン基、置換の2,7-フルオレンジイル基、非置換の式7A-1で表される基である。式7中、RA及びRBはそれぞれ独立に、水素原子、非置換若しくは置換のアルキル基、非置換若しくは置換のアリール基、又は、非置換若しくは置換の1価の複素環基を表す。非置換若しくは置換のアルキル基の定義や例は、R5及びR6で表される非置換若しくは置換のアルキル基の定義や例と同じである。非置換若しくは置換のアリール基、及び、非置換若しくは置換の1価の複素環基の定義や例は、それぞれ、R3及びR4で表される非置換若しくは置換のアリール基、及び、非置換若しくは置換の1価の複素環基の定義や例と同じである。式7中、eは0又は1であり、好ましくは1である。式7で表される構成単位は、得られる発光素子の輝度寿命の観点から、好ましくは、式14で表される構成単位である。[式中、Ar4は前記と同じ意味である。RD及びREは、それぞれ独立に、非置換のアルキル基、非置換のアルコキシ基、非置換のアリール基、非置換のアルキルアリール基、非置換のアルコキシアリール基、又は、非置換のアルコキシカルボニル基を表す。h及びiはそれぞれ独立に、0~5の整数を表す。RD及びREがそれぞれ複数存在する場合、それらはそれぞれ同一であっても異なっていてもよい。eは前記と同じ意味である。]式14中、RD及びREは、それぞれ独立に、非置換のアルキル基、非置換のアルコキシ基、非置換のアリール基、非置換のアルキルアリール基、非置換のアルコキシアリール基、又は、非置換のアルコキシカルボニル基を表す。非置換のアルキル基の定義や例は、R1及びR2で表される非置換のアルキル基の定義や例と同じである。非置換のアルコキシ基、非置換のアリール基、非置換のアルキルアリール基、及び、非置換のアルコキシアリール基の定義や例は、それぞれ、式8中のR9で表される非置換のアルコキシ基、非置換のアリール基、非置換のアルキルアリール基、及び、非置換のアルコキシアリール基の定義や例と同じである。非置換のアルコキシカルボニル基の定義や例は、式1中のR3及びR4で表される非置換のアルコキシカルボニル基の定義や例と同じである。式14中、h及びiは、それぞれ独立に、0~5の整数を表し、好ましくは1~3の整数を表し、より好ましくは1又は3を表す。式14で表される構成単位としては、以下の式1Q-1~1Q-30で表される構成単位が挙げられる。本実施形態の高分子化合物は、得られる発光素子の駆動電圧が良好になるので、更に、式11で表される構成単位、式12で表される構成単位、及び、式13で表される構成単位からなる群から選ばれる1種以上の構成単位を含むことが好ましく、式13で表される構成単位を含むことがより好ましい。[式11中、R13及びR13’は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式12中、R14、R15、R16、R17、R18及びR19は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。式13中、R20は、非置換のアルキル基、非置換のアルコキシ基、非置換のアリール基、アルキルアリール基、非置換のアルコキシアリール基、又は、非置換のアルコキシカルボニルアリール基を表す。gは0~5の整数を表す。R20が複数存在する場合、それらは、同一であっても異なっていてもよい。]式11中、R13及びR13’はそれぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。非置換のアルキル基の定義や例は、R1及びR2で表される非置換のアルキル基の定義や例と同じである。非置換のアルコキシ基、非置換のアリール基、非置換のアルキルアリール基、非置換のアルコキシアリール基、及び、非置換のアルコキシカルボニルアリール基の定義や例は、それぞれ、式8中のR9で表される非置換のアルコキシ基、非置換のアリール基、非置換のアルキルアリール基、非置換のアルコキシアリール基、及び、非置換のアルコキシカルボニルアリール基の定義や例と同じである。式11で表される構成単位としては、以下の式1S-1~1S-7で表される構成単位が挙げられる。式12中、R14、R15、R16、R17、R18及びR19は、それぞれ独立に、水素原子、非置換のアルキル基、非置換のアルコキシ基、非置換のアリール基、非置換のアルキルアリール基、非置換のアルコキシアリール基、又は、非置換のアルコキシカルボニルアリール基を表す。非置換のアルキル基の定義や例は、R1及びR2で表される非置換のアルキル基の定義や例と同じである。非置換のアルコキシ基、非置換のアリール基、非置換のアルキルアリール基、非置換のアルコキシアリール基、及び、非置換のアルコキシカルボニルアリール基の定義や例は、それぞれ、式8中のR9で表される非置換のアルコキシ基、非置換のアリール基、非置換のアルキルアリール基、非置換のアルコキシアリール基、及び、非置換のアルコキシカルボニルアリール基の定義や例と同じである。式12で表される構成単位としては、以下の式1T-1~1T-8で表される構成単位が挙げられる。式13中、R20は、非置換のアルキル基、非置換のアルコキシ基、非置換のアリール基、非置換のアルキルアリール基、非置換のアルコキシアリール基、又は、非置換のアルコキシカルボニルアリール基を表す。非置換のアルキル基の定義や例は、R1及びR2で表される非置換のアルキル基の定義や例と同じである。非置換のアルコキシ基、非置換のアリール基、非置換のアルキルアリール基、非置換のアルコキシアリール基、及び、非置換のアルコキシカルボニルアリール基の定義や例は、それぞれ、式8中のR9で表される非置換のアルコキシ基、非置換のアリール基、非置換のアルキルアリール基、非置換のアルコキシアリール基、及び、非置換のアルコキシカルボニルアリール基の定義や例と同じである。式13中、gは0~5の整数を表し、好ましくは1~3の整数であり、より好ましくは1である。式13で表される構成単位としては、以下の式1R-1~1R-6で表される構成単位が挙げられる。本実施形態の高分子化合物は、式1で表される構成単位と、式8で表される構成単位、式9で表される構成単位、式10で表される構成単位、及び、式14で表される構成単位からなる群から選ばれる少なくとも一種の構成単位とからなる高分子化合物であると好ましい。その場合、高分子化合物は、全構成単位の合計モル数に対する、式1で表される構成単位と、式8で表される構成単位、式9で表される構成単位、式10で表される構成単位、及び、式14で表される構成単位からなる群から選ばれる少なくとも一種の構成単位との合計モル数が、80~100であることが好ましく、90~100であることがより好ましく、95~100であることが更に好ましい。なかでも、そのような高分子化合物としては、式1で表される構成単位の一種以上と、式9で表される構成単位の一種以上と、式10で表される構成単位の一種以上とからなる高分子化合物、式1で表される構成単位の一種以上と、式9で表される構成単位の一種以上と、式14で表される構成単位の一種以上とからなる高分子化合物、式1で表される構成単位の一種以上と、式10で表される構成単位の一種以上と、式14で表される構成単位の一種以上とからなる高分子化合物、又は、式1で表される構成単位の一種以上と、式9で表される構成単位の一種以上と、式10で表される構成単位の一種以上と、式14で表される構成単位の一種以上とからなる高分子化合物がより好ましい。特に、式1で表される構成単位の一種以上と、式9で表される構成単位の一種以上と、式10で表される構成単位の一種以上とからなる高分子化合物、又は、式1で表される構成単位の一種以上と、式9で表される構成単位の一種以上と、式10で表される構成単位の一種以上と、式14で表される構成単位の一種以上とからなる高分子化合物がさらに好ましい。また、本実施形態の高分子化合物は、式1で表される構成単位と、式8で表される構成単位、式9で表される構成単位、式10で表される構成単位、及び、式14で表される構成単位からなる群から選ばれる少なくとも一種の構成単位と、式11で表される構成単位、式12で表される構成単位、及び、式13で表される構成単位からなる群から選ばれる少なくとも一種の構成単位とからなる高分子化合物であっても好ましい。このように、高分子化合物が、式11で表される構成単位、式12で表される構成単位、及び、式13で表される構成単位からなる群から選ばれる少なくとも一種の構成単位を含む場合は、全構成単位の合計モル数に対する、式1で表される構成単位と、式8で表される構成単位、式9で表される構成単位、式10で表される構成単位、及び、式14で表される構成単位からなる群から選ばれる少なくとも一種の構成単位と、式11で表される構成単位、式12で表される構成単位、及び、式13で表される構成単位からなる群から選ばれる少なくとも一種の構成単位との合計モル数が、80~100であることが好ましく、90~100であることがより好ましく、95~100であることが更に好ましい。この場合の高分子化合物としては、式1で表される構成単位の一種以上と、式8で表される構成単位の一種以上と、式13で表される構成単位の一種以上とからなる高分子化合物、又は、式1で表される構成単位の一種以上と、式8で表される構成単位の一種以上と、式14で表される構成単位の一種以上と、式13で表される構成単位の一種以上とからなる高分子化合物がより好ましい。特に、式1で表される構成単位の一種以上と、式8で表される構成単位の一種以上と、式13で表される構成単位の一種以上とからなる高分子化合物がさらに好ましい。本実施形態の高分子化合物のゲルパーミエーションクロマトグラフィー以下、GPCと言う。によるポリスチレン換算の数平均分子量Mnは、通常、1×103~1×108であり、好ましくは1×104~1×106である。また、高分子化合物のポリスチレン換算の重量平均分子量Mwは、通常、1×103~1×108であり、良好な成膜性が得られるので、好ましくは1×104~5×106であり、より好ましくは3×104~1×106であり、更に好ましくは5×104~5×105である。本実施形態の高分子化合物の末端基は、重合活性基がそのまま残っていると、高分子化合物を発光素子の作製に用いた場合に発光特性や寿命が低下する可能性があるので、安定な基であることが好ましい。この末端基としては、主鎖と共役結合している基が好ましく、炭素-炭素結合を介してアリール基又は1価の複素環基と結合している基具体的には、特開平9-45478号公報の化10に記載の置換基等が挙げられる。本実施形態の高分子化合物は、ブロック共重合体、ランダム共重合体、交互共重合体、グラフト共重合体のいずれであってもよいし、その他の態様であってもよい。好適な高分子化合物としては、以下の高分子化合物P-1~P-11が挙げられる。例えば、高分子化合物P-1は、式4で表される構成単位と、式5で表される構成単位とが、Q1:Q2のモル比で構成されてなる共重合体であり、高分子化合物P-2~P-11も同様である。ここで、R3、R4、R7、R8、R9、R10、R11、R12、R13、R13’、R20、RD、RE、Ar4、a1、b1、e、f、g、h及びiは前記と同じ意味である。また、Q1~Q29は、各化合物を示す化学式に付した式を満たす数である。高分子化合物P-15≦Q1≦95、5≦Q2≦95、Q1Q2=100高分子化合物P-25≦Q3≦95、5≦Q4≦95、Q3Q4=100高分子化合物P-35≦Q5≦90、5≦Q6≦90、5≦Q7≦90、Q5Q6Q7=100高分子化合物P-45≦Q8≦95、5≦Q9≦95、Q8Q9=100高分子化合物P-55≦Q10≦94、5≦Q11≦94、1≦Q12≦50、Q10Q11Q12=100高分子化合物P-650≦Q13≦98、1≦Q14≦49、1≦Q15≦49、Q13Q14Q15=100高分子化合物P-75≦Q16≦95、5≦Q17≦95、Q16Q17=100高分子化合物P-85≦Q18≦94、5≦Q19≦94、1≦Q20≦30、Q18Q19Q20=100高分子化合物P-95≦Q21≦89、5≦Q22≦89、5≦Q23≦89、1≦Q24≦30、Q21Q22Q23Q24=100高分子化合物P-105≦Q25≦93、5≦Q26≦93、1≦Q27≦30、1≦Q28≦50、Q25Q26Q27Q28=100高分子化合物P-11Q29=100本実施形態の高分子化合物としては、具体的には、下記の高分子化合物PA-1~PA-13が挙げられる。高分子化合物PA-1高分子化合物PA-2高分子化合物PA-3高分子化合物PA-4高分子化合物PA-5高分子化合物PA-6高分子化合物PA-7高分子化合物PA-8高分子化合物PA-9高分子化合物PA-10高分子化合物PA-11高分子化合物PA-12高分子化合物PA-13[高分子化合物の製造方法]次に、高分子化合物の好ましい製造方法を説明する。好適な実施形態の高分子化合物は、例えば、式aで表される化合物を縮合重合することにより製造することができる。[式中、R1、R2、R3、R4、R5、R6、a及びbは前記と同じ意味である。Y1は、ハロゲン原子、メトキシ基、ホウ酸エステル残基、ホウ酸残基すなわち、-BOH2、式a-1で表される基、式a-2で表される基、式a-3で表される基、又は、式a-4で表される基を表す。2個存在するY1は、同一であっても異なっていてもよい。][式a-1~a-4中、RTは、非置換若しくは置換のアルキル基、又は、非置換若しくは置換のアリール基を表し、XAは、ハロゲン原子を表す。]また、高分子化合物が、式6で表される構成単位や式7で表される構成単位を有する場合には、例えば、上記式aで表される化合物と、式b-1で表される化合物及び式b-2で表される化合物からなる群から選ばれる1種以上の化合物とを縮合重合することにより、そのような高分子化合物を得ることができる。[式b-1及びb-2中、Ar1、Ar2、Ar3、Ar4、RA、RB、Y1及びeは、前記と同じ意味である。]式a、b-1、b-2、a-2及びa-3中、Y1やXAで表されるハロゲン原子としては、塩素原子、臭素原子、ヨウ素原子が挙げられる。式a、b-1及びb-2中、Y1で表されるホウ酸エステル残基としては、下記の式で表される基が挙げられる。式a-1中、RTで表される非置換のアルキル基の定義や例は、R1及びR2で表される非置換のアルキル基の定義や例と同じである。また、置換のアルキル基の定義や例は、R5及びR6で表される置換のアルキル基の定義や例と同じである。式a-1中、非置換若しくは置換のアリール基の定義や例は、それぞれ、R3及びR4で表される非置換若しくは置換のアリール基の定義や例と同じである。式a-1で表されるスルホネート基としては、メタンスルホネート基、トリフルオロメタンスルホネート基、フェニルスルホネート基、4-メチルフェニルスルホネート基が挙げられる。式a-4中、RTで表される非置換若しくは置換のアルキル基及び非置換若しくは置換のアリール基の定義や例は、式a-1におけるRTで表される非置換若しくは置換のアルキル基及び非置換若しくは置換のアリール基の定義や例と同じである。式a-4で表される基としては、トリメチルスタナニル基、トリエチルスタナニル基、トリブチルスタナニル基が挙げられる。式a、b-1及びb-2で表される化合物は、予め合成して単離したものを用いることも、反応系中で調製してそのまま用いることもできる。式a、b-1及びb-2中、Y1は、式a、b-1及びb-2で表される化合物の合成の簡便さ及び取り扱い易さが良好になるので、ハロゲン原子、ホウ酸エステル残基、ホウ酸残基であることが好ましい。縮合重合の方法としては、式a、b-1、b-2で表される化合物を、適切な触媒や適切な塩基を用いて反応させる方法が挙げられる。触媒としては、パラジウム[テトラキストリフェニルホスフィン]、[トリスジベンジリデンアセトン]ジパラジウム、パラジウムアセテート等のパラジウム錯体、ニッケル[テトラキストリフェニルホスフィン]、[1,3-ビスジフェニルホスフィノプロパン]ジクロロニッケル、[ビス1,4-シクロオクタジエン]ニッケル等のニッケル錯体等の遷移金属錯体と、必要に応じて、更にトリフェニルホスフィン、トリtert-ブチルホスフィン、トリシクロヘキシルホスフィン、ジフェニルホスフィノプロパン、ビピリジル等の配位子とからなる触媒が挙げられる。触媒は、予め合成したものを用いることもできるし、反応系中で調製したものをそのまま用いることもできる。これらの触媒は、一種単独で用いても二種以上を併用してもよい。触媒を用いる場合には、その使用量は、式a、b-1、b-2で表される化合物のモル数の合計に対する遷移金属の量として、0.00001~3モル当量が好ましく、0.00005~0.5モル当量がより好ましく、0.0001~0.2モル当量が更に好ましい。塩基としては、炭酸ナトリウム、炭酸カリウム、炭酸セシウム、フッ化カリウム、フッ化セシウム、リン酸三カリウム等の無機塩基、フッ化テトラブチルアンモニウム、塩化テトラブチルアンモニウム、臭化テトラブチルアンモニウム、水酸化テトラブチルアンモニウム等の有機塩基が挙げられる。これらの塩基は、一種単独で用いても二種以上を併用してもよい。塩基を用いる場合には、その使用量は、式a、b-1、b-2で表される化合物のモル数の合計に対して、0.5~20モル当量が好ましく、1~10モル当量がより好ましい。縮合重合は、有機溶媒等の溶媒の存在下で行うことができる。好適な有機溶媒は、式a、b-1、b-2で表される化合物の種類や反応によって異なるが、例えば、トルエン、キシレン、メシチレン、テトラヒドロフラン、1,4-ジオキサン、ジメトキシエタン、N,N-ジメチルアセトアミド、N,N-ジメチルホルムアミドである。副反応を抑制するために、これらの溶媒に対して、脱酸素処理を行うことが望ましい。これらの有機溶媒は、一種単独で用いても二種以上を併用してもよい。有機溶媒の使用量は、式a、b-1、b-2で表される化合物の合計濃度が、通常0.1~90重量、好ましくは1~50重量、より好ましくは2~30重量となる量である。縮合重合の反応温度は、好ましくは-100~200°Cであり、より好ましくは-80~150°Cであり、更に好ましくは0~120°Cである。反応時間は、反応温度等の条件によるが、通常1時間以上であり、好ましくは2~500時間である。縮合重合は、例えば、式a、b-1、b-2中のY1が式a-2で表される基である場合には、無水条件下で行うことが望ましい。縮合重合の方法としては、Suzuki反応により重合する方法ケミカルレビューChem.Rev.,第95巻,2457頁1995年、Grignard反応により重合する方法共立出版、高分子機能材料シリーズ第2巻、高分子の合成と反応2、432~433頁、山本重合法により重合する方法プログレッシブポリマーサイエンスProg.Polym.Sci.,第17巻,1153~1205頁,1992年が挙げられる。縮合重合の後処理は、メタノール等の低級アルコールに、縮合重合で得られた反応溶液を加えて析出させた沈殿を濾過し、乾燥する方法等の公知の方法で行うことができる。後処理により高分子化合物が得られるが、この高分子化合物の純度が低い場合には、再結晶、ソックスレー抽出器による連続抽出、カラムクロマトグラフィー等の通常の方法にて精製することができる。[組成物]好適な実施形態の第一の組成物は、正孔輸送材料、電子輸送材料及び発光材料からなる群から選ばれる少なくとも1種の材料と、本発明の高分子化合物とを含有する組成物である。この組成物は、例えば、発光材料や電荷輸送材料として用いることができる。正孔輸送材料、電子輸送材料及び発光材料としては、後述する発光素子が有する有機層が含み得る正孔輸送材料、電子輸送材料及び発光材料が挙げられる。正孔輸送材料、電子輸送材料及び発光材料からなる群から選ばれる少なくとも1種の材料と本発明の高分子化合物との含有比率は、用途に応じて決めればよい。例えば、発光材料の用途の場合は、組成物全体の重量100重量部に対して、高分子化合物の重量が、通常20~99重量部であり、好ましくは40~95重量部である。第一の組成物のポリスチレン換算の数平均分子量は、通常、1×103~1×108であり、好ましくは1×104~1×106である。また、この組成物のポリスチレン換算の重量平均分子量は、通常、1×103~1×108であり、成膜性が良好となり、かつ、得られる素子の発光効率が優れるので、1×104~5×106であることが好ましい。組成物の平均分子量とは、当該組成物をGPCで分析して求めた値をいう。好適な実施形態の第二の組成物は、本発明の高分子化合物と、溶媒とを含有する組成物である。この組成物は、溶液、インク、インク組成物と呼ぶことがあり、以下、本発明の溶液と言う。本発明の溶液は、インクジェットプリント法や印刷法等の塗布による素子作製に有用である。また、本発明の溶液は、高分子化合物及び溶媒以外に、正孔輸送材料、電子輸送材料、発光材料、安定剤、増粘剤粘度を高めるための高分子量の化合物や貧溶媒、粘度を下げるための低分子量の化合物、界面活性剤表面張力を下げるためのもの、酸化防止剤を含んでいてもよい。本発明の溶液における高分子化合物の割合は、当該溶液100重量部に対して、通常、0.1~99.9重量部であり、好ましくは0.1~10重量部であり、より好ましくは0.2~7重量部であり、更に好ましくは0.5~2重量部である。本発明の溶液の粘度は、印刷法の種類によって調整すればよいが、インクジェットプリント法等の溶液が吐出装置を経由するものの場合には、吐出時の目づまりや飛行曲がりを防止するために、25°Cにおいて、1~20mPasの範囲であることが好ましい。増粘剤として用いられる高分子量の化合物は、高分子化合物と同じ溶媒に可溶であり、発光や電荷輸送を阻害しないものであればよい。例えば、高分子量のポリスチレン、高分子量のポリメチルメタクリレートを用いることができる。これらの高分子量の化合物は、ポリスチレン換算の重量平均分子量が50万以上であることが好ましく、100万以上であることがより好ましい。増粘剤として貧溶媒を用いることもできる。本発明の溶液中の固形分に対して貧溶媒を少量添加することで、粘度を高めることができる。この目的で貧溶媒を添加する場合、溶液中の固形分が析出しない範囲で、溶媒の種類と添加量を選択すればよい。保存時の安定性も考慮すると、貧溶媒の量は、溶液全体100重量部に対して、50重量部以下であることが好ましく、30重量部以下であることが更に好ましい。酸化防止剤は、本発明の溶液の保存安定性を向上させるためのものである。酸化防止剤は、高分子化合物と同じ溶媒に可溶であり、発光や電荷輸送を阻害しないものであればよい。フェノール系酸化防止剤、リン系酸化防止剤が例示される。本発明の溶液の溶媒は、溶液中の固形成分を溶解又は均一に分散できるものが好ましい。溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン、アニソール、4-メチルアニソール等のエーテル系溶媒、トルエン、キシレン、メシチレン、エチルベンゼン、n-ヘキシルベンゼン、シクロヘキシルベンゼン等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン、ベンゾフェノン、アセトフェノン等のケトン系溶媒、酢酸エチル、酢酸ブチル、エチルセルソルブアセテート、安息香酸メチル、酢酸フェニル等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、N,N-ジメチルホルムアミド等のアミド系溶媒が挙げられる。これらの溶媒は、一種単独で用いても二種以上を併用してもよい。これらの中でも、高分子化合物等の溶解性、成膜時の均一性、粘度特性等が良好に得られるので、芳香族炭化水素系溶媒、エーテル系溶媒、脂肪族炭化水素系溶媒、エステル系溶媒、ケトン系溶媒が好ましく、トルエン、キシレン、エチルベンゼン、ジエチルベンゼン、トリメチルベンゼン、n-プロピルベンゼン、イソプロピルベンゼン、n-ブチルベンゼン、イソブチルベンゼン、sec-ブチルベンゼン、n-ヘキシルベンゼン、シクロヘキシルベンゼン、1-メチルナフタレン、テトラリン、アニソール、4-メチルアニソール、エトキシベンゼン、シクロヘキサン、ビシクロヘキシル、シクロヘキセニルシクロヘキサノン、n-ヘプチルシクロヘキサン、n-ヘキシルシクロヘキサン、デカリン、安息香酸メチル、シクロヘキサノン、2-プロピルシクロヘキサノン、2-ヘプタノン、3-ヘプタノン、4-ヘプタノン、2-オクタノン、2-ノナノン、2-デカノン、ジシクロヘキシルケトン、アセトフェノン、ベンゾフェノンがより好ましい。溶媒は、成膜性や素子特性等が良好に得られるので、2種以上を組み合わせて用いることが好ましく、2~3種を組み合わせて用いることがより好ましく、2種を組み合わせて用いることが特に好ましい。本発明の溶液中に2種の溶媒が含まれる場合、そのうちの1種の溶媒は25°Cにおいて固体状態のものでもよい。良好な成膜性が得られるので、1種の溶媒は沸点が180°C以上の溶媒であることが好ましく、200°C以上の溶媒であることがより好ましい。また、良好な粘度が得られるので、2種の溶媒のいずれにも60°Cにおいて1重量以上の濃度で高分子化合物が溶解することが好ましく、2種の溶媒のうちの1種の溶媒には、25°Cにおいて1重量以上の濃度で高分子化合物が溶解することが好ましい。本発明の溶液中に2種以上の溶媒が含まれる場合、粘度及び成膜性を良好に得るために、沸点が最も高い溶媒が、溶液中の全溶媒の重量の40~90重量であることが好ましく、50~90重量であることがより好ましく、65~85重量であることが更に好ましい。本発明の溶液に含まれる本発明の高分子化合物は、1種でも2種以上でもよい。また、素子特性等を損なわない範囲で、本発明の高分子化合物以外の高分子量の化合物を含んでいてもよい。本発明の溶液は、水、金属及びその塩を重量基準で1~1000ppmの範囲で含んでいてもよい。金属としては、リチウム、ナトリウム、カルシウム、カリウム、鉄、銅、ニッケル、アルミニウム、亜鉛、クロム、マンガン、コバルト、白金、イリジウム等が挙げられる。また、本発明の溶液は、ケイ素、リン、フッ素、塩素、臭素等を重量基準で1~1000ppmの範囲で含んでいてもよい。[薄膜]好適な実施形態の薄膜は、本発明の高分子化合物を含有するものであり、例えば、発光性薄膜、導電性薄膜、有機半導体薄膜である。本実施形態の薄膜は、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法、キャピラリ-コート法、ノズルコート法により作製することができる。好ましくは、スクリーン印刷法、フレキソ印刷法、オフセット印刷法、インクジェットプリント法、より好ましくは、インクジェット法により作製することができる。上述した本発明の溶液を用いて薄膜を作製する場合、溶液に含まれる本発明の高分子化合物のガラス転移温度が高いため、100°C以上の温度で加熱することが可能であり、130°Cの温度で加熱しても素子特性の低下が小さい。また、高分子化合物の種類によっては、160°C以上の温度で加熱することもできる。発光性薄膜は、素子の輝度や発光電圧等の観点から、発光の量子収率が30以上であることが好ましく、50以上であることがより好ましく、60以上であることが更に好ましく、70以上であることが特に好ましい。導電性薄膜は、表面抵抗が1KΩ/□以下であることが好ましく、100Ω/□以下であることがより好ましく、10Ω/□以下であることが更に好ましい。導電性薄膜に、ルイス酸、イオン性化合物等をドープすることにより、電気伝導度を高めることができる。有機半導体薄膜は、電子移動度又は正孔移動度の大きい方が、1×10-5cm2/Vs以上であることが好ましく、1×10-3cm2/Vs以上であることがより好ましく、1×10-1cm2/Vs以上であることが更に好ましい。SiO2等の絶縁膜とゲート電極とを形成したSi基板上に該有機半導体薄膜を形成し、Au等でソース電極とドレイン電極を形成することにより、有機トランジスタとすることができる。<発光素子>次に、好適な実施形態の発光素子について説明する。好適な実施形態の発光素子は、陽極及び陰極からなる電極と、電極間に設けられた本発明の高分子化合物を含有する層とを有する発光素子である。本発明の高分子化合物を含有する層は、発光層、正孔輸送層、正孔注入層、電子輸送層、電子注入層及びインターレイヤー層のうちの1種以上の層であることが好ましく、電子輸送層、電子注入層及び発光層のうちの1種以上の層であることがより好ましく、発光層であることがさらに好ましい。発光層は、発光する機能を有する層を意味する。正孔輸送層は、正孔を輸送する機能を有する層を意味する。電子輸送層は、電子を輸送する機能を有する層を意味する。インターレイヤー層は、発光層と陽極との間で発光層に隣接して存在し、発光層と陽極、又は発光層と、正孔注入層若しくは正孔輸送層とを隔離する役割を担う層のことである。なお、電子輸送層と正孔輸送層を総称して電荷輸送層と言い、電子注入層と正孔注入層を総称して電荷注入層と言う。発光層、正孔輸送層、正孔注入層、電子輸送層、電子注入層及びインターレイヤー層は、各々、一層のみからなるものでも二層以上からなるものでもよい。高分子化合物を含有する層が発光層である場合には、発光層が更に正孔輸送材料、電子輸送材料、発光材料、発光素子の輝度寿命を長くする添加剤等を含んでいてもよい。ここで、発光材料とは、蛍光及び/又は燐光を示す材料但し、本発明の高分子化合物を除く。を意味する。高分子化合物を含有する層が、本発明の高分子化合物と正孔輸送材料とを含有する場合には、本発明の高分子化合物と正孔輸送材料との合計100重量部に対する正孔輸送材料の割合は、通常、1~80重量部であり、好ましくは5~60重量部である。高分子化合物を含有する層が、本発明の高分子化合物と電子輸送材料とを含有する場合には、本発明の高分子化合物と電子輸送材料との合計100重量部に対する電子輸送材料の割合は、通常、1~80重量部であり、好ましくは5~60重量部である。高分子化合物を含有する層が、本発明の高分子化合物と発光材料とを含有する場合には、本発明の高分子化合物と発光材料との合計100重量部に対する発光材料の割合は、通常、1~80重量部であり、好ましくは5~60重量部である。高分子化合物を含有する層が、本発明の高分子化合物と、正孔輸送材料、電子輸送材料及び発光材料からなる群から選ばれる2種以上とを含有する場合には、それらの合計100重量部に対する発光材料の割合は、通常、1~50重量部であり、好ましくは5~40重量部である。また、それらの合計100重量部に対する正孔輸送材料及び電子輸送材料の合計割合は、通常、1~50重量部であり、好ましくは5~40重量部である。正孔輸送材料、電子輸送材料及び発光材料は、公知の低分子量の化合物、三重項発光錯体、高分子量の化合物が使用できる。高分子量の化合物としては、WO99/13692、WO99/48160、GB2340304A、WO00/53656、WO01/19834、WO00/55927、GB2348316、WO00/46321、WO00/06665、WO99/54943、WO99/54385、US5777070、WO98/06773、WO97/05184、WO00/35987、WO00/53655、WO01/34722、WO99/24526、WO00/22027、WO00/22026、WO98/27136、US573636、WO98/21262、US5741921、WO97/09394、WO96/29356、WO96/10617、EP0707020、WO95/07955、特開2001-181618号公報、特開2001-123156号公報、特開2001-3045号公報、特開2000-351967号公報、特開2000-303066号公報、特開2000-299189号公報、特開2000-252065号公報、特開2000-136379号公報、特開2000-104057号公報、特開2000-80167号公報、特開平10-324870号公報、特開平10-114891号公報、特開平9-111233号公報、特開平9-45478号公報に記載されているフルオレンジイル基を構成単位とする重合体及び共重合体以下、重合体と共重合体をまとめて共重合体と表記する。、アリーレン基を構成単位とする共重合体、アリーレンビニレン基を構成単位とする共重合体、2価の芳香族アミン基を構成単位とする共重合体等が挙げられる。低分子量の化合物としては、ナフタレン誘導体、アントラセン及びその誘導体、ペリレン及びその誘導体、ポリメチン系、キサンテン系、クマリン系、シアニン系等の色素類、8-ヒドロキシキノリン及びその誘導体の金属錯体、芳香族アミン、テトラフェニルシクロペンタジエン及びその誘導体、テトラフェニルブタジエン及びその誘導体が挙げられる。具体的には、特開昭57-51781号公報、特開昭59-194393号公報に記載されている化合物が挙げられる。三重項発光錯体としては、イリジウムを中心金属とするIrppy3、Btp2Iracac、FIrpic、COM-1、COM-2、COM-3、アメリカンダイソース社AmericanDyeSource,Incから市販されているADS066GE、白金を中心金属とするPtOEP、ユーロピウムを中心金属とするEuTTA3phenが挙げられる。これらの三重項発光錯体は、以下の化学式に示されるものである。具体的には、Nature395151、ApplPhysLett754、ProcSPIEIntSocOptEng4105119、JAmChemSoc1234304、ApplPhysLett712596、SynMet94103、SynMet991361、AdvMater11852、JpnJApplPhys341883に記載されている三重項発光錯体が挙げられる。また、三重項発光錯体は、本発明の高分子化合物の主鎖、側鎖、末端に結合させて用いることもできる。そのような高分子化合物の具体例としては、下記の高分子化合物PB-1及びPB-2が挙げられる。高分子化合物PB-1高分子化合物PB-2添加剤としては、2,2’-ビピリジル、3,3’-ビピリジル、4,4’-ビピリジル等のビピリジル、4-メチル-2,2’-ビピリジル、5-メチル-2,2’-ビピリジル、5,5’-ジメチル-2,2’-ビピリジル等のビピリジル誘導体が挙げられる。発光層の厚さは、用いる材料によって最適値が異なり、駆動電圧と発光効率が適度な値となるように選択すればよい。通常、1nm~1μmであり、好ましくは2nm~500nmであり、より好ましくは5nm~200nmであり、更に好ましくは50nm~150nmである。発光層の形成方法としては、溶液からの成膜による方法が挙げられる。溶液からの成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法、キャピラリ-コート法、ノズルコート法等の塗布法を用いることができる。パターン形成や多色の塗分けを容易にできるので、スクリーン印刷法、フレキソ印刷法、オフセット印刷法、インクジェットプリント法等の印刷法が好ましい。溶液からの成膜に用いる溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン等のエーテル系溶媒、トルエン、キシレン、メシチレン、エチルベンゼン、n-ヘキシルベンゼン、シクロヘキシルベンゼン、アニソール、4-メチルアニソール等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン等のケトン系溶媒、酢酸エチル、酢酸ブチル、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、N,N-ジメチルホルムアミド等のアミド系溶媒が例示される。これらの溶媒は、一種単独で用いても二種以上を併用してもよい。発光素子としては、陰極と発光層との間に電子輸送層を設けた発光素子、陽極と発光層との間に正孔輸送層を設けた発光素子、陰極と発光層との間に電子輸送層を設け、かつ、陽極と発光層との間に正孔輸送層を設けた発光素子が挙げられる。このような発光素子の構造としては、以下のa~dの構造が例示される。a陽極/発光層/陰極b陽極/正孔輸送層/発光層/陰極c陽極/発光層/電子輸送層/陰極d陽極/正孔輸送層/発光層/電子輸送層/陰極ここで、/は各層が隣接して積層されていることを示す。以下同じ。また、これら構造の各々について、発光層と陽極との間に、発光層に隣接してインターレイヤー層を設けてもよい。このような発光素子の構造としては、以下のa’~d’の構造が例示される。a’陽極/インターレイヤー層/発光層/陰極b’陽極/正孔輸送層/インターレイヤー層/発光層/陰極c’陽極/インターレイヤー層/発光層/電子輸送層/陰極d’陽極/正孔輸送層/インターレイヤー層/発光層/電子輸送層/陰極発光素子が正孔輸送層を有する場合、正孔輸送層には、通常、正孔輸送材料高分子量の化合物、低分子量の化合物が含まれる。正孔輸送材料としては、ポリビニルカルバゾール及びその誘導体、ポリシラン及びその誘導体、側鎖又は主鎖に芳香族アミンを有するポリシロキサン誘導体、ピラゾリン誘導体、アリールアミン誘導体、スチルベン誘導体、トリフェニルジアミン誘導体、ポリアニリン及びその誘導体、ポリチオフェン及びその誘導体、ポリピロール及びその誘導体、ポリp-フェニレンビニレン及びその誘導体、ポリ2,5-チエニレンビニレン及びその誘導体や、特開昭63-70257号公報、同63-175860号公報、特開平2-135359号公報、同2-135361号公報、同2-209988号公報、同3-37992号公報、同3-152184号公報に記載されているものが例示される。これらの中でも、高分子量の化合物としては、ポリビニルカルバゾール及びその誘導体、ポリシラン及びその誘導体、側鎖又は主鎖に芳香族アミン化合物基を有するポリシロキサン誘導体、ポリアニリン及びその誘導体、ポリチオフェン及びその誘導体、ポリp-フェニレンビニレン及びその誘導体、ポリ2,5-チエニレンビニレン及びその誘導体が好ましく、ポリビニルカルバゾール及びその誘導体、ポリシラン及びその誘導体、側鎖又は主鎖に芳香族アミンを有するポリシロキサン誘導体がより好ましい。低分子量の化合物としては、ピラゾリン誘導体、アリールアミン誘導体、スチルベン誘導体、トリフェニルジアミン誘導体が好ましい。これらの低分子量の化合物は、高分子バインダーに分散させて用いることが好ましい。高分子バインダーとしては、電荷輸送を極度に阻害せず、可視光に対する吸収が強くない化合物が好ましい。例えば、ポリN-ビニルカルバゾール、ポリアニリン及びその誘導体、ポリチオフェン及びその誘導体、ポリp-フェニレンビニレン及びその誘導体、ポリ2,5-チエニレンビニレン及びその誘導体、ポリカーボネート、ポリアクリレート、ポリメチルアクリレート、ポリメチルメタクリレート、ポリスチレン、ポリ塩化ビニル、ポリシロキサンが例示される。ポリビニルカルバゾール及びその誘導体は、例えば、ビニルモノマーをカチオン重合又はラジカル重合することによって得られる。ポリシラン及びその誘導体としては、ケミカルレビューChem.Rev.第89巻、1359頁1989年、英国特許GB2300196号公開明細書に記載の化合物が例示される。その合成方法も、これらに記載された方法を用いることができるが、特にキッピング法が好適に用いられる。ポリシロキサン及びその誘導体としては、シロキサンに由来する構造には正孔輸送性がほとんどないので、側鎖又は主鎖に低分子量の正孔輸送材料の構造を有する化合物が好ましく、正孔輸送性の芳香族アミンに由来する構造を側鎖又は主鎖に有する化合物がより好ましい。正孔輸送層の成膜の方法としては、低分子量の化合物を用いる場合には、高分子バインダーとの混合溶液からの成膜による方法が例示される。高分子量の化合物を用いる場合には、溶液からの成膜による方法が例示される。溶液からの成膜に用いる溶媒としては、正孔輸送材料を溶解又は均一に分散できるものが好ましい。溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン等のエーテル系溶媒、トルエン、キシレン、メシチレン、エチルベンゼン、n-ヘキシルベンゼン、シクロヘキシルベンゼン、アニソール、4-メチルアニソール等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン等のケトン系溶媒、酢酸エチル、酢酸ブチル、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、N,N-ジメチルホルムアミド等のアミド系溶媒が例示される。これらの溶媒は、一種単独で用いても二種以上を併用してもよい。溶液からの成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法、キャピラリ-コート法、ノズルコート法等の塗布法を用いることができる。正孔輸送層の厚さは、用いる材料によって最適値が異なり、駆動電圧と発光効率が適切な値となるように選択すればよいが、ピンホールが発生しないような厚さが必要であるので、通常、1nm~1μmであり、好ましくは2~500nmであり、より好ましくは5~200nmである。発光素子が電子輸送層を有する場合、電子輸送層には、通常、電子輸送材料高分子量の化合物、低分子量の化合物が含まれる。電子輸送材料としては、公知のものが使用できる。例えば、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、8-ヒドロキシキノリン及びその誘導体の金属錯体、ポリキノリン及びその誘導体、ポリキノキサリン及びその誘導体、ポリフルオレン及びその誘導体や、特開昭63-70257号公報、特開昭63-175860号公報、特開平2-135359号公報、特開平2-135361号公報、特開平2-209988号公報、特開平3-37992号公報、特開平3-152184号公報に記載されている化合物が例示される。なかでも、オキサジアゾール誘導体、ベンゾキノン及びその誘導体、アントラキノン及びその誘導体、8-ヒドロキシキノリン及びその誘導体の金属錯体、ポリキノリン及びその誘導体、ポリキノキサリン及びその誘導体、ポリフルオレン及びその誘導体が好ましく、2-4-ビフェニリル-5-4-tert-ブチルフェニル-1,3,4-オキサジアゾール、ベンゾキノン、アントラキノン、トリス8-キノリノールアルミニウム、ポリキノリンが更に好ましい。電子輸送層の成膜法としては、低分子量の化合物を用いる場合には、粉末からの真空蒸着法、又は溶液若しくは溶融状態からの成膜による方法が例示される。高分子量の化合物を用いる場合には、溶液又は溶融状態からの成膜による方法が例示される。溶液又は溶融状態からの成膜による方法では、上記高分子バインダーを併用してもよい。溶液からの成膜に用いる溶媒は、電子輸送材料及び/又は高分子バインダーを溶解又は均一に分散できる溶媒が好ましい。溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン等のエーテル系溶媒、トルエン、キシレン、メシチレン、エチルベンゼン、n-ヘキシルベンゼン、シクロヘキシルベンゼン、アニソール、4-メチルアニソール等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン等のケトン系溶媒、酢酸エチル、酢酸ブチル、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、N,N-ジメチルホルムアミド等のアミド系溶媒が例示される。これらの溶媒は、一種単独で用いても二種以上を併用してもよい。溶液又は溶融状態からの成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法、キャピラリ-コート法、ノズルコート法等の塗布法を用いることができる。電子輸送層の厚さは、用いる材料によって最適値が異なり、駆動電圧と発光効率が適切な値となるように選択すればよいが、ピンホールが発生しないような厚さが必要であるので、通常、1nm~1μmであり、好ましくは2~500nmであり、より好ましくは5~200nmである。正孔注入層、電子注入層は、電極に隣接して設けた電荷輸送層のうち、電極からの電荷注入効率を改善する機能を有し、発光素子の駆動電圧を下げる効果を有するものである。電極との密着性向上や電極からの電荷注入の改善のために、電極に隣接して電荷注入層又は絶縁層通常、平均厚さで0.5~4.0nmであり、以下、同じであるを設けてもよく、また、界面の密着性向上や混合の防止のために電荷輸送層や発光層の界面に薄いバッファー層を挿入してもよい。積層する層の順番や数及び各層の厚さは、発光効率や素子寿命を勘案して調整すればよい。本実施形態において、電荷注入層を設けた発光素子としては、陰極に隣接して電荷注入層を設けた発光素子、陽極に隣接して電荷注入層を設けた発光素子が挙げられる。このような発光素子の構造としては、以下のe~pの構造が挙げられる。e陽極/電荷注入層/発光層/陰極f陽極/発光層/電荷注入層/陰極g陽極/電荷注入層/発光層/電荷注入層/陰極h陽極/電荷注入層/正孔輸送層/発光層/陰極i陽極/正孔輸送層/発光層/電荷注入層/陰極j陽極/電荷注入層/正孔輸送層/発光層/電荷注入層/陰極k陽極/電荷注入層/発光層/電子輸送層/陰極l陽極/発光層/電子輸送層/電荷注入層/陰極m陽極/電荷注入層/発光層/電子輸送層/電荷注入層/陰極n陽極/電荷注入層/正孔輸送層/発光層/電子輸送層/陰極o陽極/正孔輸送層/発光層/電子輸送層/電荷注入層/陰極p陽極/電荷注入層/正孔輸送層/発光層/電子輸送層/電荷注入層/陰極これらの構造の各々について、発光層と陽極との間に、発光層に隣接してインターレイヤー層を設ける構造も例示される。なお、この場合、インターレイヤー層が正孔注入層及び/又は正孔輸送層を兼ねてもよい。電荷注入層としては、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層等が挙げられる。電荷注入層が導電性高分子を含む層の場合、導電性高分子の電気伝導度は、1×10-5~1×103S/cmであることが好ましく、発光画素間のリーク電流を小さくするためには、1×10-5~1×102S/cmがより好ましく、1×10-5~1×101S/cmが更に好ましい。通常、導電性高分子の電気伝導度をこのような範囲とするために、導電性高分子に適量のイオンをドープする。ドープするイオンの種類は、正孔注入層であればアニオン、電子注入層であればカチオンである。アニオンとしては、ポリスチレンスルホン酸イオン、アルキルベンゼンスルホン酸イオン、樟脳スルホン酸イオンが例示される。カチオンとしては、リチウムイオン、ナトリウムイオン、カリウムイオン、テトラブチルアンモニウムイオンが例示される。電荷注入層に用いる材料は、電極や隣接する層の材料との関係で選択すればよい。電荷注入層に用いる材料としては、ポリアニリン及びその誘導体、ポリチオフェン及びその誘導体、ポリピロール及びその誘導体、ポリフェニレンビニレン及びその誘導体、ポリチエニレンビニレン及びその誘導体、ポリキノリン及びその誘導体、ポリキノキサリン及びその誘導体、芳香族アミン構造を主鎖又は側鎖に含む重合体等の導電性高分子、金属フタロシアニン銅フタロシアニン等、カーボンが例示される。絶縁層の材料としては、金属フッ化物、金属酸化物、有機絶縁材料等が挙げられる。絶縁層を設けた発光素子としては、陰極に隣接して絶縁層を設けた発光素子、陽極に隣接して絶縁層を設けた発光素子が挙げられる。このような発光素子の構造としては、以下のq~abの構造が挙げられる。q陽極/絶縁層/発光層/陰極r陽極/発光層/絶縁層/陰極s陽極/絶縁層/発光層/絶縁層/陰極t陽極/絶縁層/正孔輸送層/発光層/陰極u陽極/正孔輸送層/発光層/絶縁層/陰極v陽極/絶縁層/正孔輸送層/発光層/絶縁層/陰極w陽極/絶縁層/発光層/電子輸送層/陰極x陽極/発光層/電子輸送層/絶縁層/陰極y陽極/絶縁層/発光層/電子輸送層/絶縁層/陰極z陽極/絶縁層/正孔輸送層/発光層/電子輸送層/陰極aa陽極/正孔輸送層/発光層/電子輸送層/絶縁層/陰極ab陽極/絶縁層/正孔輸送層/発光層/電子輸送層/絶縁層/陰極これらの構造の各々について、発光層と陽極との間に、発光層に隣接してインターレイヤー層を設ける構造も例示される。なお、この場合、インターレイヤー層が正孔注入層及び/又は正孔輸送層を兼ねてもよい。上述した構造a~abにインターレイヤー層を適用する場合、インターレイヤー層は、陽極と発光層との間に設けられ、陽極又は正孔注入層若しくは正孔輸送層と、発光層を構成する高分子化合物との中間のイオン化ポテンシャルを有する材料で構成されることが好ましい。インターレイヤー層に用いる材料としては、ポリビニルカルバゾール及びその誘導体、側鎖又は主鎖に芳香族アミンを有するポリアリーレン誘導体、アリールアミン誘導体、トリフェニルジアミン誘導体等の芳香族アミンを含むポリマーが例示される。インターレイヤー層の成膜方法としては、高分子量の材料を用いる場合には、溶液からの成膜による方法が挙げられる。溶液からの成膜に用いる溶媒としては、インターレイヤー層に用いる材料を溶解又は均一に分散できるものが好ましい。溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン等のエーテル系溶媒、トルエン、キシレン、メシチレン、エチルベンゼン、n-ヘキシルベンゼン、シクロヘキシルベンゼン、アニソール、4-メチルアニソール等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン等のケトン系溶媒、酢酸エチル、酢酸ブチル、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、N,N-ジメチルホルムアミド等のアミド系溶媒が例示される。これらの溶媒は、一種単独で用いても二種以上を併用してもよい。溶液からの成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法、キャピラリ-コート法、ノズルコート法等の塗布法を用いることができる。インターレイヤー層の厚さは、用いる材料によって最適値が異なり、駆動電圧と発光効率が適度な値となるように選択すればよい。通常、1nm~1μmであり、好ましくは2~500nmであり、より好ましくは5~200nmである。インターレイヤー層を発光層に隣接して設ける場合、特に両方の層を塗布法により形成する場合には、2層の材料が混合して素子の特性等に対して好ましくない影響を与えることがある。インターレイヤー層を塗布法で形成した後、発光層を塗布法で形成する場合、2層の材料の混合を少なくする方法としては、インターレイヤー層を塗布法で形成し、このインターレイヤー層を加熱して発光層作製に用いる有機溶媒に対して不溶化した後、発光層を形成する方法が挙げられる。加熱の温度は、通常、150~300°Cである。加熱の時間は、通常、1分~1時間である。この場合、加熱により溶媒に不溶化しなかった成分を除くため、加熱後、発光層を形成する前に、インターレイヤー層を発光層形成に用いる溶媒でリンスすればよい。加熱による溶媒不溶化が十分に行われた場合は、リンスを省略できる。加熱による溶媒不溶化が十分に行われるためには、インターレイヤー層に用いる高分子量の化合物として分子内に重合可能な基を含むものを用いることが好ましい。更に、重合可能な基の数が、分子内の構成単位の数に対して5以上であることが好ましい。発光素子における基板は、電極を形成することができ、有機物の層を形成する際に変化しないものであればよい。例えば、ガラス、プラスチック、高分子フィルム、シリコン等の材料からなるものが例示される。不透明な基板の場合には、反対の電極が透明又は半透明であることが好ましい。発光素子が有する陽極及び陰極の少なくとも一方は、通常、透明又は半透明であるが、陽極側が透明又は半透明であることが好ましい。陽極の材料としては、導電性の金属酸化物膜、半透明の金属薄膜等が挙げられる。具体的には、酸化インジウム、酸化亜鉛、酸化スズ、及び、それらの複合体であるインジウムスズオキサイドITO、インジウム亜鉛オキサイド等からなる導電性化合物を用いて作製された膜、NESA等、金、白金、銀、銅等が用いられる。なかでも、ITO、インジウム亜鉛オキサイド、酸化スズが好ましい。作製方法としては、真空蒸着法、スパッタリング法、イオンプレーティング法、メッキ法等が挙げられる。陽極として、ポリアニリン及びその誘導体、ポリチオフェン及びその誘導体等の有機の透明導電膜を用いてもよい。陽極を2層以上の積層構造としてもよい。陽極の厚さは、光の透過性と電気伝導度とを考慮して選択することができる。例えば、10nm~10μmであり、好ましくは20nm~1μmであり、より好ましくは50~500nmである。陽極上には、電荷注入を容易にするために、フタロシアニン誘導体、導電性高分子、カーボン等からなる層や、金属酸化物、金属フッ化物、有機絶縁材料等からなる絶縁層を設けてもよい。陰極の材料としては、仕事関数の小さい材料が好ましく、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、又はそれらのうち2種以上の合金、又はそれらのうち1種以上と、金、銀、白金、銅、マンガン、チタン、コバルト、ニッケル、タングステン、錫のうち1種以上との合金、並びにグラファイト及びグラファイト層間化合物等が用いられる。合金の例としては、マグネシウム-銀合金、マグネシウム-インジウム合金、マグネシウム-アルミニウム合金、インジウム-銀合金、リチウム-アルミニウム合金、リチウム-マグネシウム合金、リチウム-インジウム合金、カルシウム-アルミニウム合金等が挙げられる。陰極を2層以上の積層構造としてもよい。陰極の厚さは、電気伝導度や耐久性を考慮して調整すればよい。通常、10nm~10μmであり、好ましくは20nm~1μmであり、より好ましくは50~500nmである。陰極の作製方法としては、真空蒸着法、スパッタリング法、又は金属薄膜を熱圧着するラミネート法等が用いられる。また、陰極と有機層本発明の高分子化合物を含むいずれかの層との間に、導電性高分子からなる層、又は金属酸化物、金属フッ化物、有機絶縁材料等からなる平均厚さ2nm以下の層を設けてもよく、陰極作製後、発光素子を保護する保護層を装着していてもよい。発光素子を長期安定的に用いるためには、素子を外部から保護するために、保護層及び/又は保護カバーを装着することが好ましい。保護層としては、高分子量の化合物、金属酸化物、金属フッ化物、金属ホウ化物等を用いることができる。保護カバーとしては、金属板、ガラス板、表面に低透水率処理を施したプラスチック板等を用いることができる。例えば、保護カバーを熱硬化樹脂や光硬化樹脂で素子基板と貼り合わせて密閉する方法が好適に用いられる。スペーサーを用いて空間を維持すれば、素子の損傷を防ぐことが容易である。この空間に窒素やアルゴンのような不活性ガスを封入すれば、陰極の酸化を防止することができる。更に、酸化バリウム等の乾燥剤をこの空間内に設置することにより、製造工程で吸着した水分又は硬化樹脂を通り抜けて浸入する微量の水分が素子に損傷を与えるのを抑制することが容易となる。発光素子においては、これらのうち、1種以上の方策を採ることが好ましい。図1は、本発明の発光素子の一実施形態上記pの構成を有する発光素子を示す模式断面図である。図1に示す発光素子100は、基板10と、該基板10上に形成された陽極11、正孔注入層12、正孔輸送層13、発光層14、電子輸送層15、電子注入層16及び陰極17と、を備えている。陽極11は、基板10と接するように基板10上に設けられており、陽極11の基板10とは反対側には、正孔注入層12、正孔輸送層13、発光層14、電子輸送層15、電子注入層16及び陰極17が、この順で積層されている。図2は、本発明の発光素子の他の実施形態上記hの構成を有する発光素子を示す模式断面図である。図2に示す発光素子110は、基板10と、該基板10上に形成された陽極11、正孔注入層12、正孔輸送層13、発光層14及び陰極17と、を備えている。陽極11は、基板と接するように基板10上に設けられており、陽極11の基板10と反対側には、正孔注入層12、正孔輸送層13、発光層14及び陰極17が、この順で積層されている。発光素子は、面状光源、セグメント表示装置、ドットマトリックス表示装置、液晶表示装置のバックライト等に有用である。発光素子を用いて面状の発光を得るためには、面状の陽極と陰極とを重なり合うように配置すればよい。また、パターン状の発光を得るためには、面状の発光素子の表面にパターン状の窓を設けたマスクを設置する方法、非発光部にしたい層を極端に厚く形成し実質的に非発光とする方法、陽極若しくは陰極、又は両方の電極をパターン状に形成する方法がある。これらのいずれかの方法でパターンを形成し、いくつかの電極を独立にON/OFFできるように配置することにより、数字や文字、簡単な記号等を表示できるセグメント表示装置が得られる。更に、ドットマトリックス表示装置とするためには、陽極と陰極を共にストライプ状に形成して直交するように配置すればよい。複数の種類の発光色の異なる高分子化合物を塗り分ける方法や、カラーフィルター又は蛍光変換フィルターを用いる方法により、部分カラー表示、マルチカラー表示が可能となる。ドットマトリックス表示装置は、パッシブ駆動も可能であるし、TFT等と組み合わせてアクティブ駆動してもよい。これらの表示装置は、コンピュータ、テレビ、携帯端末、携帯電話、カーナビゲーション、ビデオカメラのビューファインダー等に用いることができる。更に、面状の発光素子は、自発光薄型であり、液晶表示装置のバックライト用の面状光源、又は、面状の照明用光源として好適に用いることができる。また、フレキシブルな基板を用いれば、曲面状の光源や表示装置としても使用できる。図3は、本発明の面状光源の一実施形態を示す模式断面図である。図3に示す面状光源200は、基板20と、陽極21と、正孔注入層22と、発光層23と、陰極24と、保護層25と、から構成されている。陽極21は、基板20と接するように基板20上に設けられており、陽極21の基板20と反対側には、正孔注入層22、発光層23及び陰極24がこの順で積層されている。また、保護層25は、基板20上に形成された陽極21、電荷注入層22、発光層23及び陰極24を全て覆うように、かつ、端部で基板20と接するように、形成されている。発光層23には、上記高分子化合物が含まれる。また、図3に示した面状光源200は、発光層23以外の発光層をさらに複数備えるものとし、それぞれの発光層に赤色発光材料、青色発光材料及び緑色発光材料を用い、それぞれの発光層の駆動を制御することで、カラー表示装置とすることができる。以下、実施例によって本発明を更に詳細に説明するが、本発明はこれらの実施例に限定されるものではない。[数平均分子量及び重量平均分子量の測定方法]本実施例において、ポリスチレン換算の数平均分子量及び重量平均分子量は、ゲルパーミエーションクロマトグラフィーGPC、島津製作所製、商品名:LC-10Avpにより求めた。測定する高分子化合物は、約0.5重量の濃度になるようテトラヒドロフランに溶解させ、GPCに30μL注入した。GPCの移動相にはテトラヒドロフランを用い、0.6mL/分の流速で流した。カラムは、TSKgelSuperHM-H東ソー製2本とTSKgelSuperH2000東ソー製1本を直列に繋げた。検出器には示差屈折率検出器島津製作所製、商品名:RID-10Aを用いた。[合成例1:化合物1の合成]5Lの3つ口フラスコ内の気体を窒素で置換し、1-ブロモ-3-n-ヘキシルベンゼン226gを計り取り、2.5Lの脱水テトラヒドロフランに溶解させた。得られた溶液を-75°C以下に冷却し、これに2.5Mのn-ブチルリチウム/n-ヘキサン溶液358mlを滴下し、-75°C以下に保ちながら5時間攪拌した。得られた溶液に、2-メトキシカルボニル-4,4’-ジブロモビフェニル150gを400mlの脱水テトラヒドロフランに溶解させた溶液を、-70°C以下に保ちながら滴下した。なお、2-メトキシカルボニル-4,4’-ジブロモビフェニルは、JournaloftheAmericanChemicalSociety7831963198に記載の方法にしたがって合成した。得られた溶液を室温までゆっくりと昇温した後、終夜攪拌した。反応液を0°Cで攪拌しながら、そこに、150mlの水を滴下した。溶媒を留去した後、残渣に水200mlを加え、1Lのヘキサン1回と100mlのヘキサン2回で抽出した。有機層を合わせ、飽和食塩水200mlで洗浄し、水層を100mlのヘキサンで再抽出した後、得られた有機層を硫酸マグネシウムで乾燥させた。溶媒を留去したところ、下記式で表される化合物1の粗生成物を264g得た。精製は行わず、次の工程に用いた。[合成例2:化合物2の合成]3つ口フラスコに、化合物1を264g秤り取り、900mlのジクロロメタンに溶解させ、このフラスコ内の気体を窒素で置換した。得られた溶液を0°C以下に冷却し、5°C以下に保ちながら三フッ化ホウ素ジエチルエーテル錯体245mlを滴下した。室温までゆっくり昇温した後、終夜攪拌した。反応液を2Lの氷水中に攪拌しながら注ぎ、30分攪拌した。得られた溶液を分液し、水層を100mlのジクロロメタンで抽出した。有機層を合わせ、10重量リン酸カリウム水溶液1L加えて分液し、有機層を1Lの水2回で洗浄した。有機層を硫酸マグネシウムで乾燥させた後、溶媒を留去して得られたオイルを200mlのトルエンに溶解させ、シリカゲルを敷いたグラスフィルターを通し、ろ過した。溶媒を留去した後、500mlのメタノールを加えて激しく攪拌した。得られた結晶をろ過し、メタノールで洗浄した。ヘキサン/酢酸ブチル混合溶媒で再結晶を行うことにより、下記式で表される化合物2を121g得た。化合物2を1H-NMRで分析した結果は、下記の通りであった。1H-NMR300MHz,CDCl3;δ0.866H,t、1.2612H,m、1.524H,m、2.514H,t、6.872H,d、7.002H,s、7.042H,d、7.122H,t、7.462H,dd、7.482H,d、7.552H,dppm.[合成例3:化合物3の合成]3つ口フラスコに、化合物2を50g秤り取り、このフラスコ内の気体を窒素で置換した。そこに、脱水テトラヒドロフラン500mlを加え、-70°C以下に冷却した。得られた溶液を-70°C以下に保ちながら2.5Mのn-ブチルリチウム/n-ヘキサン溶液68mlを滴下した。滴下後、温度を保ちながら4時間攪拌した。2-イソプロピルオキシ-4,4,5,5-テトラメチル-1,3,2-ジオキサボロラン44mlを加えた後、室温までゆっくり昇温し終夜攪拌した。反応液を-30°Cに冷却し、そこに、2M塩酸/ジエチルエーテル溶液78mlを滴下した後、室温まで昇温した。溶媒を留去した後、トルエン400mlを加えて溶解させ、シリカゲルを敷いたグラスフィルターを通してろ過し、得られた溶液の溶媒を留去したところ、50gの粗生成物が得られた。窒素雰囲気下でトルエン/アセトニトリル溶媒から再結晶することにより、下記式で表される化合物3を34g得た。化合物3を1H-NMRで分析した結果は、下記の通りであった。1H-NMR300MHz,CDCl3;δ0.866H,t、1.26-1.2912H,m、1.3124H,s、1.52-1.534H,m、2.504H,t、6.922H,d、7.002H,d、7.082H,t、7.132H,s、7.772H,d、7.81-7.824H,mppm.[比較例1:高分子化合物1の合成]不活性雰囲気下、下記式で表される化合物43.1502g、5.94mmol、下記式で表される化合物52.9615g、5.40mmol、下記式で表される化合物60.4431g、0.60mmol、ジクロロビストリフェニルホスフィンパラジウム4.3mg、トリオクチルメチルアンモニウムクロライド商品名:Aliquat336アルドリッチ製、0.79g、及び、トルエン60mlを混合し、105°Cに加熱した。反応液に、2Mの炭酸ナトリウム水溶液16.3mlを滴下し、3時間10分還流させた。反応後、そこに、フェニルホウ酸73mg、ジクロロビストリフェニルホスフィンパラジウム4.1mg、トルエン60mLを加え、更に15.5時間還流させた。次いで、そこに、ジエチルジチアカルバミン酸ナトリウム水溶液を加え、80°Cで2時間撹拌した。冷却後、有機層を、水78mlで2回、3重量酢酸水溶液78mlで2回、水78mlで2回洗浄し、得られた溶液をメタノール1500mLに滴下し、ろ取することで沈殿物を得た。この沈殿物をトルエン190mLに溶解させ、アルミナカラム、シリカゲルカラムを順番に通すことにより精製した。得られた溶液をメタノール930mlに滴下し、撹拌した後、得られた沈殿物をろ取し、乾燥させることにより、高分子化合物1を3.61g得た。高分子化合物1のポリスチレン換算数平均分子量は1.0×105であり、ポリスチレン換算重量平均分子量は2.3×105であった。高分子化合物1は、仕込み原料の量から求めた理論値では、下記式1aで表される構成単位と、下記式1bで表される構成単位とが、95:5のモル比で構成されてなるランダム共重合体である。[実施例1:高分子化合物2の合成]不活性雰囲気下、化合物31.4507g、1.96mmol、化合物50.9871g、1.80mmol、化合物60.1478g、0.20mmol、ジクロロビストリフェニルホスフィンパラジウム1.40mg、及び、トルエン50mlを混合し、105°Cに加熱した。反応液に20重量水酸化テトラエチルアンモニウム水溶液7mlを滴下し、2時間20分還流させた。反応後、そこに、フェニルホウ酸26mg、ジクロロビストリフェニルホスフィンパラジウム1.20mgを加え、更に17時間還流させた。次いで、そこに、ジエチルジチアカルバミン酸ナトリウム水溶液を加え、80°Cで2時間撹拌した。冷却後、水26mlで2回、3重量酢酸水溶液26mlで2回、水26mlで2回洗浄し、得られた溶液をメタノール311mLに滴下、ろ取することで沈殿物を得た。この沈殿物をトルエン63mLに溶解させ、アルミナカラム、シリカゲルカラムを順番に通すことにより精製した。得られた溶液をメタノール311mlに滴下し、撹拌した後、得られた沈殿物をろ取し、乾燥させることにより、高分子化合物2を1.49g得た。高分子化合物2のポリスチレン換算数平均分子量は1.1×105であり、ポリスチレン換算重量平均分子量は2.9×105であった。高分子化合物2は、仕込み原料の量から求めた理論値では、下記式2aで表される構成単位と、下記式2bで表される構成単位と、下記式2cで表される構成単位とが、50:45:5のモル比で構成されてなるランダム共重合体である。[合成例4:高分子化合物3の合成]不活性雰囲気下、下記式で表される化合物71.983g、3.98mmol、下記式で表される化合物81.561g、3.40mmol、下記式で表される化合物90.258g、0.60mmol、ジクロロビストリフェニルホスフィンパラジウム2.8mg、及び、トルエン44mlを混合し、105°Cに加熱した。反応液に20重量水酸化テトラエチルアンモニウム水溶液13.3mlを滴下し、12時間還流させた。反応後、そこに、フェニルホウ酸49mg、ジクロロビストリフェニルホスフィンパラジウム2.8mg及びトルエン44mlを加え、更に17時間還流させた。次いで、そこに、ジエチルジチアカルバミン酸ナトリウム水溶液を加え、80°Cで2時間撹拌した。冷却後、水52mlで2回、3重量酢酸水溶液52mlで2回、水52mlで2回洗浄し、得られた溶液をメタノール620mLに滴下、ろ取することで沈殿物を得た。この沈殿物をトルエン124mLに溶解させ、アルミナカラム、シリカゲルカラムを順番に通すことにより精製した。得られた溶液をメタノール620mlに滴下し、撹拌した後、得られた沈殿物をろ取し、乾燥させることにより、高分子化合物3を1.94g得た。高分子化合物3のポリスチレン換算数平均分子量は4.4×104であり、ポリスチレン換算重量平均分子量は1.1×105であった。高分子化合物3は、仕込み原料の量から求めた理論値では、下記式3aで表される構成単位と、下記式3bで表される構成単位と、下記式3cで表される構成単位とが、49.9:42.6:7.5のモル比で構成されてなるランダム共重合体である。[比較例2:発光素子1の作製及び評価]<正孔注入層の形成>ITO陽極が成膜されたガラス基板上に、正孔注入層形成用組成物を塗布し、スピンコート法によって厚さ60nmの塗膜を得た。この塗膜を設けた基板を200°Cで10分間加熱し、塗膜を不溶化させた後、室温まで自然冷却させ、正孔注入層を得た。ここで、正孔注入層形成用組成物には、スタルクヴイテックより入手可能なPEDOTPSS水溶液ポリ3,4-エチレンジオキシチオフェンポリスチレンスルホン酸、製品名:Baytronを用いた。<正孔輸送層の形成>高分子化合物3及びキシレンを、高分子化合物3の濃度が0.7重量の割合となるように混合し、正孔輸送層形成用組成物を得た。上記正孔注入層の上に、この正孔輸送層形成用組成物をスピンコート法により塗布し、厚さ20nmの塗膜を得た。この塗膜を設けた基板を180°Cで60分間加熱し、塗膜を不溶化させた後、室温まで自然冷却させ、正孔輸送層を得た。<発光層の形成>高分子化合物1及びキシレンを、高分子化合物1の濃度が1.3重量の割合となるように混合し、発光層形成用組成物を得た。上記で得た陽極、正孔注入層、及び正孔輸送層を有する基板の正孔輸送層の上に、この発光層形成用組成物を塗布し、スピンコート法によって厚さ60nmの塗膜を得た。この塗膜を設けた基板を130°Cで20分間加熱し、溶媒を蒸発させた後、室温まで自然冷却させて、発光層を得た。<陰極の形成>上記で得た陽極、正孔注入層、正孔輸送層及び発光層を有する基板の発光層の上に、真空蒸着法によって、厚さ5nmのバリウム層、続いて厚さ80nmのアルミニウム層を連続的に成膜し、陰極を形成した。<封止>上記で得た積層構造を有する基板を真空蒸着装置から取り出し、窒素雰囲気下で、封止ガラス及び2液混合エポキシ樹脂にて封止し、発光素子1を得た。<評価>発光素子1に電圧を印加したところ、青色発光のエレクトロルミネッセンスELが観測された。発光素子1の最大電流効率は7.3cd/Aであり、最大外部量子収率は6.8であった。また、初期輝度3400cd/m2から輝度が半分に達するまでの時間である輝度半減寿命は1.7時間であった。[実施例2:発光素子2の作製及び評価]<発光素子2の作製>比較例2において、高分子化合物1の代わりに高分子化合物2を用いた以外は、比較例2と同様にして、発光素子2を作製した。<評価>発光素子2に電圧を印加したところ、青色発光のエレクトロルミネッセンスELが観測された。発光素子2の最大電流効率は9.1cd/Aであり、最大外部量子収率は7.8であった。比較例2と出射フォトン数が同等となるように電圧を印加し、初期輝度5800cd/m2から輝度が半分に達するまでの時間である輝度半減寿命を測定したところ、2.6時間であった。[合成例5:高分子化合物4の合成]不活性雰囲気下、化合物43.863g、7.283mmol、化合物83.177g、6.919mmol、化合物90.1563g、0.364mmol、トリオクチルメチルアンモニウムクロライド商品名:Aliquat336アルドリッチ製、3.1mL、ジクロロビストリフェニルホスフィンパラジウム4.9mg、及び、トルエン50mlを混合し、105°Cに加熱した。反応後、そこに炭酸ナトリウム水溶液2.0M、14mLを添加し、16.5時間還流させた。そこに、フェニルホウ酸0.5gを加え、更に7時間還流させた。水層を除去して得られた有機層に水50mLを加えて攪拌し、静置して分液した水層を除去した。得られた有機層にジエチルジチオカルバミン酸ナトリウム0.75g及び水50mLを加え、85°Cにて16時間攪拌した。得られた反応混合物を静置して分液した水層を除去し、残った有機層を水100mLで3回洗浄し、得られた溶液をシリカゲル及び塩基性アルミナのカラムに通した。得られた溶液をメタノールに滴下、撹拌した後、得られた沈殿物をろ取し、乾燥させることにより、高分子化合物4を4.2g得た。高分子化合物4のポリスチレン換算数平均分子量は4.4×104であり、ポリスチレン換算重量平均分子量は1.2×105であった。高分子化合物4は、仕込み原料の量から求めた理論値では、下記式4aで表される構成単位と、下記式4bで表される構成単位と、下記式4cで表される構成単位とが、50.0:42.5:7.5のモル比で構成されてなるランダム共重合体である。比較例3:発光素子3の作製及び評価<発光素子3の作製>比較例2において、高分子化合物3の代わりに高分子化合物4を用いた以外は、比較例2と同様にして、発光素子3を作製した。<評価>発光素子3に電圧を印加したところ、青色発光のエレクトロルミネッセンスELが観測された。発光素子3の最大電流効率は7.4cd/Aであり、最大外部量子収率は5.2であった。初期輝度4500cd/m2から輝度が半分に達するまでの時間である輝度半減寿命を測定したところ、6.6時間であった。[実施例3:発光素子4の作製及び評価]<発光素子4の作製>比較例2において、高分子化合物1の代わりに高分子化合物2を用い、高分子化合物3の代わりに高分子化合物4を用いた以外は、比較例2と同様にして、発光素子4を作製した。<評価>発光素子4に電圧を印加したところ、青色発光のエレクトロルミネッセンスELが観測された。発光素子4の最大電流効率は8.5cd/Aであり、最大外部量子収率は5.8であった。比較例3と出射フォトン数が同等となるように電圧を印加し、初期輝度4600cd/m2から輝度が半分に達するまでの時間である輝度半減寿命を測定したところ、26.8時間であった。[実施例4:高分子化合物5の合成]不活性雰囲気下、化合物32.1805g、2.95mmol、化合物51.4808g、2.70mmol、下記式で表される化合物100.1420g、0.30mmol、ジクロロビストリフェニルホスフィンパラジウム2.1mg、及び、トルエン70mlを混合し、105°Cに加熱した。反応液に、20重量水酸化テトラエチルアンモニウム水溶液10mlを滴下し、2時間還流させた。反応後、そこに、フェニルホウ酸37mg、ジクロロビストリフェニルホスフィンパラジウム2.1mgを加え、更に17時間還流させた。次いで、そこに、ジエチルジチアカルバミン酸ナトリウム水溶液を加え、80°Cで2時間撹拌した。冷却後、水39mlで2回、3重量酢酸水溶液39mlで2回、水39mlで2回洗浄し、得られた溶液をメタノール500mLに滴下、ろ取することで沈殿物を得た。この沈殿物をトルエン94mLに溶解させ、アルミナカラム、シリカゲルカラムを順番に通すことにより精製した。得られた溶液をメタノール325mlに滴下し、撹拌した後、得られた沈殿物をろ取し、乾燥させることにより、高分子化合物5を1.77g得た。高分子化合物5のポリスチレン換算数平均分子量は1.3×105であり、ポリスチレン換算重量平均分子量は3.4×105であった。高分子化合物5は、仕込み原料の量から求めた理論値では、下記式5aで表される構成単位と、下記式5bで表される構成単位と、下記式5cで表される構成単位とが、50:45:5のモル比で構成されてなるランダム共重合体である。[実施例5:発光素子5の作製及び評価]<発光素子5の作製>比較例2において、高分子化合物1の代わりに高分子化合物5を用い、高分子化合物3の代わりに高分子化合物4を用いた以外は、比較例2と同様にして、発光素子5を作製した。<評価>発光素子5に電圧を印加したところ、青色発光のエレクトロルミネッセンスELが観測された。発光素子5の最大電流効率は10.8cd/Aであり、最大外部量子収率は6.7であった。初期輝度6040cd/m2から輝度が半分に達するまでの時間である輝度半減寿命を測定したところ、37.6時間であった。[実施例6:高分子化合物6の合成]不活性雰囲気下、下記式で表される化合物114.3884g、5.94mmol、化合物52.9621g、5.40mmol、化合物60.4430g、0.60mmol、パラジウムアセテート3.24mg、トリスo-メトキシフェニルホスフィン19.3mg、及び、トルエン67mlを混合し、105°Cに加熱した。反応液に、20重量水酸化テトラエチルアンモニウム水溶液20mlを滴下し、2時間還流させた。反応後、そこに、フェニルホウ酸370mgを加え、更に2時間還流させた。次いで、そこに、ジエチルジチアカルバミン酸ナトリウム水溶液を加え、65°Cで2時間撹拌した。冷却後、水39mlで2回、3重量酢酸水溶液39mlで2回、水39mlで2回洗浄し、得られた溶液をメタノール500mLに滴下、ろ取することで沈殿物を得た。この沈殿物をトルエン94mLに溶解させ、アルミナカラム、シリカゲルカラムを順番に通すことにより精製した。得られた溶液をメタノール325mlに滴下し、撹拌した後、得られた沈殿物をろ取し、乾燥させることにより、高分子化合物6を3.49g得た。高分子化合物6のポリスチレン換算数平均分子量は1.5×105であり、ポリスチレン換算重量平均分子量は3.8×105であった。高分子化合物6は、仕込み原料の量から求めた理論値では、下記式6aで表される構成単位と、下記式6bで表される構成単位と、下記式6cで表される構成単位とが、50:45:5のモル比で構成されてなるランダム共重合体である。[比較例4:発光素子6の作製及び評価]<発光素子6の作製>比較例2において、正孔注入層の厚さを60nmの代わりに50nmとし、高分子化合物3の代わりに高分子化合物4を用いた以外は、比較例2と同様にして、発光素子6を作製した。<評価>発光素子6に電圧を印加したところ、青色発光のエレクトロルミネッセンスELが観測された。発光素子6の最大電流効率は6.5cd/Aであり、最大外部量子収率は4.6であった。初期輝度4030cd/m2から輝度が半分に達するまでの時間である輝度半減寿命を測定したところ、8.8時間であった。[実施例7:発光素子7の作製及び評価]<発光素子7の作製>比較例2において、正孔注入層の厚さを60nmの代わりに50nmとし、高分子化合物1の代わりに高分子化合物6を用い、高分子化合物3の代わりに高分子化合物4を用いた以外は、比較例2と同様にして、発光素子7を作製した。<評価>発光素子7に電圧を印加したところ、青色発光のエレクトロルミネッセンスELが観測された。発光素子7の最大電流効率は7.6cd/Aであり、最大外部量子収率は5.5であった。比較例4と出射フォトン数が同等となるように電圧を印加し、初期輝度3955cd/m2から輝度が半分に達するまでの時間である輝度半減寿命を測定したところ、25.4時間であった。[比較例5:高分子化合物7の合成]不活性雰囲気下、下記式で表される化合物121.9065g、2.97mmol、化合物51.4808g、2.70mmol、化合物100.1420g、0.30mmol、ジクロロビストリフェニルホスフィンパラジウム2.11mg、及び、トルエン71mlを混合し、105°Cに加熱した。反応液に、20重量水酸化テトラエチルアンモニウム水溶液10mlを滴下し、3時間還流させた。反応後、そこに、フェニルホウ酸37mg、ジクロロビストリフェニルホスフィンパラジウム2.11mgを加え、更に17時間還流させた。次いで、そこに、ジエチルジチアカルバミン酸ナトリウム水溶液を加え、80°Cで2時間撹拌した。冷却後、水39mlで2回、3重量酢酸水溶液39mlで2回、水39mlで2回洗浄し、得られた溶液をメタノール500mLに滴下、ろ取することで沈殿物を得た。この沈殿物をトルエン94mLに溶解させ、アルミナカラム、シリカゲルカラムを順番に通すことにより精製した。得られた溶液をメタノール325mlに滴下し、撹拌した後、得られた沈殿物をろ取し、乾燥させることにより、高分子化合物7を1.77g得た。高分子化合物7のポリスチレン換算数平均分子量は1.1×105であり、ポリスチレン換算重量平均分子量は3.5×105であった。高分子化合物7は、仕込み原料の量から求めた理論値では、下記式7aで表される構成単位と、下記式7bで表される構成単位とが、95:5のモル比で構成されてなるランダム共重合体である。[合成例6:化合物13の合成]窒素雰囲気下、四つ口フラスコに、3,5-ジブロモトルエン40.79g、159.94mmol及びテトラヒドロフラン200mLを加え溶解させた。次いで、-78°Cにてn-ブチルリチウムのn-ヘキサン溶液1.6M、100mL、159.94mmolをゆっくり滴下し、同温度で1時間撹拌した。次いで、-60°C以下にてテトラヒドロフラン500mLを加えて混合物を得た。窒素雰囲気下、この混合物を-70°C以下にてヨウ素81.19g、319.88mmolの入った2Lの四つ口フラスコに加えて撹拌した。次いで、0°Cにて1時間撹拌した後、10Na2S2O3水溶液300mLを加えて撹拌した。この反応混合物をn-ヘキサン300mL×2で抽出し、得られた有機層を飽和食塩水で洗浄し、得られた有機層に無水硫酸ナトリウムを加え撹拌し、ろ過して得られた濾液を減圧濃縮した。次いで、減圧蒸留することにより、目的とする化合物1333g、収率69を得た。[合成例7:化合物15の合成]アルゴン雰囲気下、四つ口フラスコに、下記式で表される化合物1437.75g、183.17mmol、化合物1353.45g、180.00mmol、テトラヒドロフラン1800mL、テトラキストリフェニルホスフィンパラジウム10.58g、916mmol、AgCO3101.02g、366.34mmolを加え、室温で14時間撹拌した。次いで、反応混合物をシリカゲルカラムカラムクロマトグラフィー展開溶媒:ヘキサンにて精製を行い、目的とする化合物15を40.02g得た。[合成例8:化合物17の合成]窒素雰囲気下、三つ口フラスコに、化合物1527.7g、83.57mmol、テトラヒドロフラン250mLを加えて溶解させ、-78°Cに冷却した。次いで、n-ブチルリチウムのn-ヘキサン溶液1.6M、52.2mLを-65°Cで滴下し、同温度で1時間撹拌した。次いで、下記式で表される化合物1614.72g、39.78mmmolおよびテトラヒドロフラン45mLからなる溶液を-60°C以下にて加え、同温度で2.5時間撹拌した。次いで、室温にて1時間撹拌した後、飽和塩化アンモニウム水溶液を滴下し、撹拌した。この反応混合物をn-ヘキサン300mL×2で抽出し、得られた有機層を飽和食塩水300mLで洗浄し、無水硫酸ナトリウムを加え撹拌した後、濾過し、得られた濾液を減圧濃縮して溶媒を留去し、濃縮物Aを得た。次いで、窒素雰囲気下、三つ口フラスコに、トリフルオロボランジエチルエーテル錯体BF3OEt2、28.2g、198.90mmolを加えて0°Cに冷却し、上記濃縮物Aとジクロロメタン80mLからなる溶液をゆっくりと加え、室温にて2.5時間撹拌した。次いで、0°Cで水100mLを加えて撹拌し、この反応混合物を室温にてクロロホルム150mL×2で抽出した。得られた有機層を、飽和炭酸水素ナトリウム100mL×2および飽和食塩水100mLで洗浄し、さらに無水硫酸ナトリウムを加えて撹拌し、濾過して得られた濾液を減圧濃縮した。その後、酢酸エチル及びメタノールにより再結晶することにより、目的とする化合物17を12.5g得た。[合成例9:化合物19の合成]窒素雰囲気下、四つ口フラスコに、化合物177.30g、8.86mmol、下記式で表される化合物185.40g、21.25mmol、[1,1’-ビスジフェニルホスフィノフェロセン]パラジウムIIジクロライドジクロロメタン錯体PdCl2dppfCH2Cl2、0.43g、0.53mmol、1,1’-ビスジフェニルホスフィノフェロセン0.30g、0.53mmol、酢酸カリウム5.27g、53.13mmol、1,4-ジオキサン61mLを加え、105°Cにて8時間撹拌した。次いで、セライトを敷き詰めた濾過器に室温にて反応混合物を通液させ、トルエンで洗浄し、得られた濾液を減圧濃縮して溶媒を留去した。こうして得られた濃縮物に、ヘキサン300mL、活性炭16gを加えて70°Cで1時間撹拌し、さらにセライトを敷き詰めた濾過器にこの混合物を通液させ、得られた濾液を減圧濃縮して溶媒を留去した。次いで、メタノールにより再結晶を行った後、さらにヘキサンで再結晶することにより、目的とする化合物19を3.18g得た。[実施例8:高分子化合物8の合成]不活性雰囲気下、化合物192.7289g、2.97mmol、化合物51.4807g、2.70mmol、化合物100.1421g、0.30mmol、ジクロロビストリフェニルホスフィンパラジウム2.18mg、及び、トルエン71mlを混合し、105°Cに加熱した。反応液に、20重量水酸化テトラエチルアンモニウム水溶液10mlを滴下し、1時間還流させた。反応後、そこに、フェニルホウ酸37mg、ジクロロビストリフェニルホスフィンパラジウム2.1mgを加え、更に19.5時間還流させた。次いで、そこに、ジエチルジチアカルバミン酸ナトリウム水溶液を加え、80°Cで2時間撹拌した。冷却後、水39mlで2回、3重量酢酸水溶液39mlで2回、水39mlで2回洗浄し、得られた溶液をメタノール500mLに滴下、ろ取することで沈殿物を得た。この沈殿物をトルエン94mLに溶解させ、アルミナカラム、シリカゲルカラムを順番に通すことにより精製した。得られた溶液をメタノール325mlに滴下し、撹拌した後、得られた沈殿物をろ取し、乾燥させることにより、高分子化合物8を2.61g得た。高分子化合物8のポリスチレン換算数平均分子量は2.3×105であり、ポリスチレン換算重量平均分子量は7.0×105であった。高分子化合物8は、仕込み原料の量から求めた理論値では、下記式8aで表される構成単位と、下記式8bで表される構成単位と、下記式8cで表される構成単位とが、50:45:5のモル比で構成されてなるランダム共重合体である。[比較例6:発光素子8の作製及び評価]<発光素子8の作製>比較例2において、正孔注入層の厚さを60nmの代わりに50nmとし、高分子化合物1の代わりに高分子化合物7を用い、高分子化合物3の代わりに高分子化合物4を用いた以外は、比較例2と同様にして、発光素子8を作製した。<評価>発光素子8に電圧を印加したところ、青色発光のエレクトロルミネッセンスELが観測された。発光素子8の最大電流効率は6.4cd/Aであり、最大外部量子収率は4.8であった。初期輝度3800cd/m2から輝度が半分に達するまでの時間である輝度半減寿命を測定したところ、9.3時間であった。実施例9:発光素子9の作製及び評価<発光素子9の作製>比較例2において、正孔注入層の厚さを60nmの代わりに50nmとし、高分子化合物1の代わりに高分子化合物8を用い、高分子化合物3の代わりに高分子化合物4を用いた以外は、比較例2と同様にして、発光素子9を作製した。<評価>発光素子9に電圧を印加したところ、青色発光のエレクトロルミネッセンスELが観測された。発光素子9の最大電流効率は13.3cd/Aであり、最大外部量子収率は7.8であった。比較例6と出射フォトン数が同等となるように電圧を印加し、初期輝度4900cd/m2から輝度が半分に達するまでの時間である輝度半減寿命を測定したところ、81.8時間であった。[実施例10:発光素子10の作製及び評価]<発光素子10の作製>比較例2において、正孔注入層の厚さを60nmの代わりに50nmとし、高分子化合物1の代わりに高分子化合物5を用い、高分子化合物3の代わりに高分子化合物4を用いた以外は、比較例2と同様にして、発光素子10を作製した。<評価>発光素子10に電圧を印加したところ、青色発光のエレクトロルミネッセンスELが観測された。発光素子10の最大電流効率は10.8cd/Aであり、最大外部量子収率は6.6であった。比較例6と出射フォトン数が同等となるように電圧を印加し、初期輝度4715cd/m2から輝度が半分に達するまでの時間である輝度半減寿命を測定したところ、69.5時間であった。"